(57)【要約】インクジェットプリントヘッドを用いて基材に塗布し、硬化されて固化した不粘着状態となり、熱と圧力を加えることで容易に粘着性となり、基材に対する箔の正確な転写を可能とする接着剤組成物は、１種類又はそれ以上のフリーラジカル硬化型モノマと、このモノマに可溶な１種類又はそれ以上のオリゴマと１種類又はそれ以上の不活性熱可塑性樹脂を含むオリゴマ・樹脂組成物成分と、必要に応じて、１種類又はそれ以上のフリーラジカル光開始剤とを含む。【特許請求の範囲】
【請求項１】
１種類又はそれ以上のフリーラジカル硬化型単官能モノマと、
前記１種類又はそれ以上の単官能モノマに可溶な１種類又はそれ以上のオリゴマと１種類又はそれ以上の不活性の熱可塑性樹脂を含むオリゴマ・樹脂組成物成分と、
ＵＶ又はＬＥＤ照射で前記１種類又はそれ以上の単官能モノマを硬化させるための１種類又はそれ以上のフリーラジカル光開始剤と、
を含むことを特徴とする、基材への塗布後のＵＶ又はＬＥＤ照射により完全硬化及び固化する接着剤組成物。
【請求項２】
存在する前記フリーラジカル硬化型単官能モノマの総量に対して約２０重量％以下の濃度で二官能性及び／又は三官能性フリーラジカル硬化型モノマを含む、請求項１に記載の接着剤組成物。
【請求項３】
存在する前記フリーラジカル硬化型単官能モノマの総量に対して約１０重量％以下の濃度で二官能性及び／又は三官能性フリーラジカル硬化型モノマを含む、請求項１に記載の接着剤組成物。
【請求項４】
前記オリゴマ・樹脂組成物成分は、１種類又はそれ以上の不活性熱可塑性樹脂のみを含む、請求項１に記載の接着剤組成物。
【請求項５】
前記オリゴマ・樹脂組成物成分は、１種類又はそれ以上のオリゴマのみを含む、請求項１に記載の接着剤組成物。
【請求項６】
前記オリゴマ・樹脂組成物成分は、１種類又はそれ以上のオリゴマと１種類又はそれ以上の不活性熱可塑性樹脂の組み合わせを含む、請求項１に記載の接着剤組成物。
【請求項７】
前記１種類又はそれ以上の熱可塑性樹脂と１種類又はそれ以上のオリゴマは、そのガラス転移温度Ｔｇが、前記１種類又はそれ以上のフリーラジカル硬化型単官能モノマのガラス転移温度の４０％以内である、請求項１に記載の接着剤組成物。
【請求項８】
前記１種類又はそれ以上の熱可塑性樹脂と１種類又はそれ以上のオリゴマは、そのガラス転移温度Ｔｇが、前記１種類又はそれ以上のフリーラジカル硬化型単官能モノマのガラス転移温度の１０％以内である、請求項１に記載の接着剤組成物。
【請求項９】
前記熱可塑性樹脂及びオリゴマは、組成物中の他の成分と組み合わさることで、前記組成物中のガラス転移温度Ｔｇが約２０〜１００℃の範囲となるように選択される、請求項１に記載の接着剤組成物。
【請求項１０】
前記不活性熱可塑性樹脂は、分子量が約８００ｇ／ｍｏｌ〜２０００００ｇ／ｍｏｌの範囲内であり、ロジンエステル樹脂、セルロース樹脂、ポリエステル樹脂、アルデヒド樹脂、エポキシ樹脂、アクリル樹脂、メタクリル樹脂、アクリレート樹脂、メタクリレート樹脂、尿素−アルデヒド樹脂、塩化ビニル共重合体、メラミンホルムアルデヒド樹脂、ポリウレタン樹脂、ポリイミド樹脂、アルキド樹脂及びフタル酸樹脂からなる群から選択される、請求項１に記載の接着剤組成物。
【請求項１１】
前記不活性樹脂は、前記接着剤組成物の約１〜８重量％の濃度で前記組成物中に存在する、請求項１に記載の接着剤組成物。
【請求項１２】
前記１種類又はそれ以上の熱可塑性樹脂は、ガラス転移温度Ｔｇが約−２０℃〜２５０℃であり、分子量が約８００ｇ／ｍｏｌ〜６００００ｇ／ｍｏｌである、請求項１に記載の接着剤組成物。
【請求項１３】
前記１種類又はそれ以上のオリゴマは、ガラス転移温度Ｔｇが約−４５℃〜１７５℃であり、分子量が約１０００００ｇ／ｍｏｌ未満であり、粘度が約１０００００ｃｐｓ未満である、請求項１に記載の接着剤組成物。
【請求項１４】
前記オリゴマは、エポキシ（メタ）アクリレート、ポリエステル（メタ）アクリレート、ポリエーテル（メタ）アクリレート及びポリウレタン（メタ）アクリレートからなる群から選択される、請求項１に記載の接着剤組成物。
【請求項１５】
前記単官能モノマは、脂肪族モノ（メタ）アクリレート、芳香族モノ（メタ）アクリレート、アルコキシル化（メタ）アクリレート、テトラヒドロフルフリル（メタ）アクリレート、アルコキシル化テトラヒドロフルフリル（メタ）アクリレート、モノアクリル酸、Ｎ−ビニル化合物及びアクリルアミド化合物からなる群から選択される、請求項１に記載の接着剤組成物。
【請求項１６】
前記二官能性モノマは、脂肪族ジ（メタ）アクリレート、芳香族ジ（メタ）アクリレート、アルコキシル化脂肪族ジ（メタ）アクリレート、アルコキシル化芳香族ジ（メタ）アクリレート、グリコールジ（メタ）アクリレート、シクロヘキサンジメタノールジ（メタ）アクリレート及びビニルオキシエトキシ）エチルアクリレートなどのハイブリッドモノマからなる群から選択される、請求項３に記載の接着剤組成物。
【請求項１７】
前記三官能性モノマは、トリメチロールプロパントリメタクリレート、トリメチロールプロパントリアクリレート、トリス（２−ヒドロキシエチル）イソシアヌレートトリアクリレート、ペンタエリスリトールトリアクリレート、エトキシ化（３）トリメチロールプロパントリアクリレート、プロポキシ化（６）トリメチロールプロパントリアクリレート及びプロポキシ化（３）グリセリルトリアクリレートからなる群から選択される、請求項３に記載の接着剤組成物。
【請求項１８】
前記１種類又はそれ以上のモノマは、分子量が約１０００ｇ／ｍｏｌ未満であり、粘度が約１００ｃｐｓ未満である、請求項１に記載の接着剤組成物。
【請求項１９】
前記１種類又はそれ以上のモノマは、前記接着剤組成物の重量に対して約４５〜９５重量％の濃度で存在する、請求項１に記載の接着剤組成物。
【請求項２０】
前記１種類又はそれ以上のモノマは、前記接着剤組成物の重量に対して約６０〜８０重量％の濃度で存在する、請求項１に記載の接着剤組成物。
【請求項２１】
前記１種類又はそれ以上のモノマは、イソボルニルアクリレート及び／又はｔ−ブチルシクロヘキシルアクリレートを含む、請求項１に記載の接着剤組成物。
【請求項２２】
重合禁止剤、安定剤、湿潤剤／流動剤、脱気剤、消泡剤及びワックスのうち１種類又はそれ以上を含む、請求項１に記載の接着剤組成物。
【請求項２３】
前記単官能モノマは、前記接着剤組成物に約４５〜９５重量％の濃度で存在し、前記不活性樹脂は、前記接着剤組成物に約１０重量％までの濃度で存在し、前記オリゴマは、前記接着剤組成物に約１０重量％までの濃度で存在する、請求項１に記載の接着剤組成物。
【請求項２４】
電子線照射により硬化する１種類又はそれ以上のフリーラジカル硬化型単官能モノマと、
前記１種類又はそれ以上の単官能モノマに可溶な１種類又はそれ以上のオリゴマと１種類又はそれ以上の不活性熱可塑性樹脂を含むオリゴマ・樹脂組成物成分と、
を含むことを特徴とする、基材への塗布後の電子線照射により完全硬化及び固化する接着剤組成物。
【請求項２５】
存在する前記フリーラジカル硬化型単官能モノマの総量に対して約２０重量％以下の濃度で二官能性及び／又は三官能性フリーラジカル硬化型モノマを含む、請求項２４に記載の接着剤組成物。
【請求項２６】
存在する前記フリーラジカル硬化型単官能モノマの総量に対して約１０重量％以下の濃度で二官能性及び／又は三官能性フリーラジカル硬化型モノマを含む、請求項２４に記載の接着剤組成物。
【請求項２７】
前記オリゴマ・樹脂組成物成分は、１種類又はそれ以上の不活性熱可塑性樹脂のみを含む、請求項２４に記載の接着剤組成物。
【請求項２８】
前記オリゴマ・樹脂組成物成分は、１種類又はそれ以上のオリゴマのみを含む、請求項２４に記載の接着剤組成物。
【請求項２９】
前記オリゴマ・樹脂組成物成分は、１種類又はそれ以上のオリゴマと１種類又はそれ以上の不活性熱可塑性樹脂の組み合わせを含む、請求項２４に記載の接着剤組成物。
【請求項３０】
前記１種類又はそれ以上の熱可塑性樹脂と１種類又はそれ以上のオリゴマは、そのガラス転移温度Ｔｇが、前記１種類又はそれ以上のフリーラジカル硬化型単官能モノマのガラス転移温度の４０％以内である、請求項２４に記載の接着剤組成物。
【請求項３１】
前記１種類又はそれ以上の熱可塑性樹脂と１種類又はそれ以上のオリゴマは、そのガラス転移温度Ｔｇが、前記１種類又はそれ以上のフリーラジカル硬化型単官能モノマのガラス転移温度の１０％以内である、請求項２４に記載の接着剤組成物。
【請求項３２】
前記熱可塑性樹脂及びオリゴマは、前記組成物中の他の成分と組み合わさることで、前記組成物のガラス転移温度Ｔｇが約２０〜１００℃の範囲となるように選択される、請求項２４に記載の接着剤組成物。
【請求項３３】
前記不活性熱可塑性樹脂は、分子量が約８００ｇ／ｍｏｌ〜２０００００ｇ／ｍｏｌの範囲内であり、ロジンエステル樹脂、セルロース樹脂、ポリエステル樹脂、アルデヒド樹脂、エポキシ樹脂、アクリル樹脂、メタクリル樹脂、アクリレート樹脂、メタクリレート樹脂、尿素−アルデヒド樹脂、塩化ビニル共重合体、メラミンホルムアルデヒド樹脂、ポリウレタン樹脂、ポリイミド樹脂、アルキド樹脂及びフタル酸樹脂からなる群から選択される、請求項２４に記載の接着剤組成物。
【請求項３４】
前記不活性樹脂は、前記接着剤組成物の約１〜８重量％の濃度で前記組成物中に存在し、前記１種類又はそれ以上のオリゴマは、前記接着剤組成物の約１〜８重量％の濃度で存在する、請求項２４に記載の接着剤組成物。
【請求項３５】
前記１種類又はそれ以上の熱可塑性樹脂は、ガラス転移温度Ｔｇが約−２０℃〜２５０℃であり、分子量が約８００ｇ／ｍｏｌ〜６００００ｇ／ｍｏｌである、請求項２４に記載の接着剤組成物。
【請求項３６】
前記１種類又はそれ以上のオリゴマは、ガラス転移温度Ｔｇが約−４５℃〜１７５℃であり、分子量が約１０００００ｇ／ｍｏｌ未満であり、粘度が約１０００００ｃｐｓ未満である、請求項２４に記載の接着剤組成物。
【請求項３７】
前記オリゴマは、エポキシ（メタ）アクリレート、ポリエステル（メタ）アクリレート、ポリエーテル（メタ）アクリレート及びポリウレタン（メタ）アクリレートからなる群から選択される、請求項２４に記載の接着剤組成物。
【請求項３８】
前記単官能モノマは、脂肪族モノ（メタ）アクリレート、芳香族モノ（メタ）アクリレート、アルコキシル化（メタ）アクリレート、テトラヒドロフルフリル（メタ）アクリレート、アルコキシル化テトラヒドロフルフリル（メタ）アクリレート、モノアクリル酸、Ｎ−ビニル化合物及びアクリルアミド化合物からなる群から選択される、請求項２４に記載の接着剤組成物。
【請求項３９】
前記二官能性モノマは、脂肪族ジ（メタ）アクリレート、芳香族ジ（メタ）アクリレート、アルコキシル化脂肪族ジ（メタ）アクリレート、アルコキシル化芳香族ジ（メタ）アクリレート、グリコールジ（メタ）アクリレート、シクロヘキサンジメタノールジ（メタ）アクリレート及びビニルオキシエトキシ）エチルアクリレートなどのハイブリッドモノマからなる群から選択される、請求項２６に記載の接着剤組成物。
【請求項４０】
前記三官能性モノマは、トリメチロールプロパントリメタクリレート、トリメチロールプロパントリアクリレート、トリス（２−ヒドロキシエチル）イソシアヌレートトリアクリレート、ペンタエリスリトールトリアクリレート、エトキシ化（３）トリメチロールプロパントリアクリレート、プロポキシ化（６）トリメチロールプロパントリアクリレート及びプロポキシ化（３）グリセリルトリアクリレートからなる群から選択される、請求項２６に記載の接着剤組成物。
【請求項４１】
前記１種類又はそれ以上のモノマは、分子量が約１０００ｇ／ｍｏｌ未満であり、粘度が約１００ｃｐｓ未満である、請求項２４に記載の接着剤組成物。
【請求項４２】
前記１種類又はそれ以上のモノマは、前記接着剤組成物の重量に対して約４５〜９５重量％の濃度で存在する、請求項２４に記載の接着剤組成物。
【請求項４３】
前記１種類又はそれ以上のモノマは、前記接着剤組成物の重量に対して約６０〜８０重量％の濃度で存在する、請求項２４に記載の接着剤組成物。
【請求項４４】
前記１種類又はそれ以上のモノマは、イソボルニルアクリレート及び／又はｔ−ブチルシクロヘキシルアクリレートを含む、請求項２４に記載の接着剤組成物。
【請求項４５】
重合禁止剤、安定剤、湿潤剤／流動剤、脱気剤、消泡剤及びワックスのうち１種類又はそれ以上を含む、請求項２４に記載の接着剤組成物。
【請求項４６】
前記単官能モノマは、前記接着剤組成物に約４５〜９５重量％の濃度で存在し、前記不活性樹脂は、前記接着剤組成物に約１０重量％までの濃度で存在し、前記オリゴマは、前記接着剤組成物に約１０重量％までの濃度で存在する、請求項２４に記載の接着剤組成物。
【請求項４７】
フォイル軸受を利用してウェブを用意し、
前記ウェブから箔を受け取る基材を用意し、
１種類又はそれ以上のフリーラジカル硬化型単官能モノマと、前記１種類又はそれ以上の単官能モノマに可溶な１種類又はそれ以上のオリゴマと１種類又はそれ以上の不活性熱可塑性樹脂を含むオリゴマ・樹脂組成物成分と、必要に応じて、組成物硬化のための１種類又はそれ以上のフリーラジカル光開始剤とを含む接着剤組成物を供給し、
インクジェットプリントヘッドを用いて画像パターンに合わせて前記接着剤組成物を基材に塗布し、
前記画像パターンに放射線を照射し、前記接着剤組成物を硬化させて固化した不粘着状態とし、
前記フォイル軸受のウェブの箔に対向して前記硬化した画像パターンを保持する前記基材を配置し、熱と圧力を加えて前記接着剤組成物を粘着性にすると共に、箔を画像パターンに転写することを含む、画像パターンに合わせて基材に箔を転写する方法。
【発明の詳細な説明】
【技術分野】
【０００１】
本発明の実施形態は、不活性樹脂、官能性オリゴマ、モノマ及びその他の添加剤を含むエネルギー硬化型インクジェット接着剤組成物に関する。この接着剤は、とりわけ、紙、カートン用板紙、プラスチックフィルム、プラスチックシートを含む基材に塗布することができる。ＵＶ、ＬＥＤ又は電子線のうちの１つを照射することにより、接着剤は完全に硬化し、粘着性（べたつき、タック）がない表面となる。硬化した接着剤表面は、加熱及び加圧されることにより粘着性となる。硬化した接着剤の粘着面に箔押しすることにより、効率的かつ正確に金型不要の箔転写を行うことができる。
【背景技術】
【０００２】
〔コールドフォイル加工〕
コールドフォイル加工やホットフォイル加工は、様々な基材の金属箔装飾に一般的に用いられている。コールドフォイル加工は、基本的に以下の工程で行われる。（１）所望の画像形状に合わせて基材に接着剤を塗布し、（２）裏当て支持材上の箔と基材を共にプレスし、裏当て支持材から基材の接着剤画像部分へと箔を移し、（３）接着剤が印刷されていない領域の箔を剥離する。
【０００３】
現在利用できるコールドフォイル加工用接着剤には、溶剤系、水性、油性及び紫外線硬化性の配合物がある。コールドフォイル加工は、インラインオフセット印刷やインラインフレキソ印刷などのインラインプロセスにより行うことができる。近年では、インクジェット印刷が箔押しに用いられている。ＵＶ硬化性インクジェット接着剤も、インラインコールドフォイル加工用に用いられている。
【０００４】
インクジェット印刷プロセスでは低粘度であることが求められるため、従来技術においてインクジェットノズルから噴射される接着剤は、一般に、基材に到達して堆積した際の粘度と粘着性が十分に高いとはいえない。しかし、箔押し工程で箔をスムーズに転写するには、高い粘度と高い表面粘着性が不可欠である。従来技術の方法では、接着剤の粘度を操作し、接着剤の粘着性発現を開始するためのＵＶ硬化線量は、接着剤の完全硬化及び固化に要する線量よりも短い。これは、プロセスの複雑さと費用を大幅に増大させる。また、接着剤層の表面に箔が貼り付いた際の接着剤層の硬度不足から、基準以下の画像形成を招く。
【０００５】
従来技術では、画像形状となった接着剤は、基材への塗布後に完全硬化及び固化しない。このため、接着剤を噴射して形成した画像を有する基材は、互いに接着しやすいため、ウェブ形態であってもシート形態であっても箔貼付け前には保管が困難であり、また、圧力がかかると延びやすく、その上非常に湿気の影響を受けやすいため、画像が軟化して劣化する、又は、画像が硬化不足状態になることがある。また、従来技術では、硬化した接着剤の画像は、箔に圧力をかけた際に延びや劣化がない程度まで十分硬化されていないため、箔押し画像が基準以下のものとなることも多い。更に、このような従来技術のシステムの多くは、接着剤画像をまず部分的に乾燥又は部分的に硬化及び固化させて箔にあててから完全に硬化及び固化させる必要があり、この場合、完全硬化及び固化の前の画像が延びたり、未硬化又は部分的に硬化及び固化した接着剤がローラやその他のシステム部品上に堆積したりするため、これによっても箔押し画像が基準以下のものとなる。
【０００６】
コールドフォイルプロセスは、印刷によりインラインで行われる。通常、このインラインプロセスでは、箔の正確な位置決めができないため、箔の無駄が生じることがある。粘着性があり、部分的には硬化していても固化が不完全な接着剤画像形状に対しては、通常、箔の正確な位置決めができないため、インラインプロセスでは箔の無駄が増えることになる。基材の小さな空所のない領域のみに接着剤画像が形成されている場合には、基材に対して正確な位置決めを行わなければ過剰な量の箔が無駄になる。
【０００７】
コールドフォイル加工は（例えば、コンバータによる）印刷によりオフラインで行うことはできない。基材に塗布された接着剤画像が粘着性で軟質であるため、印刷施設への基材の輸送及び保管が実用的でなく望ましくないからである。
【０００８】
〔ホットフォイル加工〕
ホットフォイル加工は、様々な基材に金属箔の装飾を施す際に用いられる別の手法である。ホットスタンピングとも称されるホットフォイル加工は、従来、デザインされた模様の画像が刻まれた金属板／金型を使ったホットスタンピング装置により行われる。
【０００９】
このプロセスで使用できるホットフォイル加工用ウェブ材料は周知で広く入手可能である。この材料は一般に、ワックス層と、ラッカー層と、箔層と、箔層上に形成された接着剤層とを備えたポリエステル又は他のプラスチックのキャリアフィルムからなる。箔層上の接着剤層は、箔押しされる基材上の接着剤画像に対向して配置される。
【００１０】
このプロセスでは、加熱した板／金型を箔付きフィルムのロール又はウェブの裏側に当てて剥離層を活性化させ、基材の箔押し領域に箔を転写させる。ホットフォイル加工とエンボス加工／デボス加工を組み合わせることで、触覚的効果を得ることができる。
【発明の概要】
【発明が解決しようとする課題】
【００１１】
このホットフォイル技術によれば、基材に張り付けられる箔の模様は、金型に刻まれたデザインにより決定される。所望のデザインを金型に彫り込み、印刷ユニットに金型を取り付けて箔を基材に箔押しできるよう準備を整えるには、数日から数週間かかることもある。金型彫刻プロセスには非常に費用がかかるが、特に、それぞれに新たな画像デザインが必要となるような短期作業が複数ある場合には高価となる。ホットフォイル加工では、高圧力と高温が必要であり、正確な位置合わせと高画質を維持することは難しい。
【課題を解決するための手段】
【００１２】
本発明の実施形態に係る独自の接着剤組成物は、インクジェットプリントヘッドを用いて基材に容易に塗布することができ、完全硬化することにより固化した、粘着性のない、乾いた感触の湿気に強い状態となり、その後必要であれば、熱と圧力を加えることで容易に粘着性になるものであり、箔を基板に正確に転写することが可能となる。これらの独自の接着剤組成物の実施形態では、インクジェットプリントヘッドを用いて接着剤を所望の画像形状に塗布することにより、金型を用いることなく、便利で、効率的で、正確な、信頼性のあるホットフォイル技術が可能となる。
【００１３】
本発明の実施形態は、従来技術におけるコールドフォイル及びホットスタンピングシステムにおける課題に対処する。
【００１４】
本発明の実施形態は、インクジェット印刷における非接触印刷プロセスを用いて所望の接着剤画像形状で基材に塗布される接着剤組成物を使った箔印刷システムを含む。基材は、紙、カートン用板紙、プラスチックフィルム（例えば、ポリプロピレンやポリエチレン）、及び、非接触印刷プロセスで用いられるウェブ形態又はシート形態の他の材料であってもよい。
【００１５】
本実施形態の接着剤組成物は、所望の画像形状で基材に塗布された後、画像にＵＶ又はＬＥＤ照射、又は、電子線（「ＥＢ」）イオン化放射線照射により完全硬化することにより、固化した、粘着性のない、乾いた感触の湿気に強い状態となる。ＵＶ、ＬＥＤ又はＥＢを画像に照射すると、接着剤組成物は、液体から固化した不粘着性固体に室温でほぼ瞬時に変化する。このシステムでは、固化した接着剤組成物画像を更に硬化する必要性はない又はその必要性は生じない。
〔モノマ成分〕
本発明の実施形態の接着剤組成物は、ＵＶ、ＬＥＤ又はＥＢの照射により完全硬化及び固化するが、箔押し中に熱と圧力が加えられると、その露出面に沿って軟化し、正確に箔転写をするために十分な接着面性を呈することができるという独特の特性を有する。
このＵＶ、ＬＥＤ又はＥＢの照射により完全硬化及び固化するが、熱と圧力が加えられると塗布された接着剤画像の露出面に沿って軟化し、正確に箔転写をするために十分な接着面性を呈することができるという独特の特性を達成するためには、組成物のモノマ成分は、純粋に又は最初は放射線硬化性単官能モノマであり、二官能性又は三官能性モノマが存在すれば、その濃度が慎重に制限され、その他の多官能性モノマ（三官能性モノマより大きい官能性）が組成物に含まれないようにする必要がある。より詳細には、二官能性及び／又は三官能性放射線硬化性モノマの濃度が、組成物中のモノマ成分の約２０重量％以下、好ましくは約１０重量％以下であり、残りのモノマ成分が１種類又はそれ以上の放射線硬化性単官能モノマでなければならない。また、低官能性フリーラジカル硬化型モノマは、組成物の不活性樹脂成分を可溶化することができなければならない、すなわち、不活性樹脂成分はモノマに可溶でなければならない。
〔オリゴマ／樹脂成分〕
組成物におけるこの成分は、１種類又はそれ以上の官能性オリゴマのみ、１種類又はそれ以上の不活性熱可塑性樹脂のみ、又は、１種類又はそれ以上の官能性オリゴマと１種類又はそれ以上の不活性熱可塑性樹脂の組み合わせを含んでもよい。「不活性熱可塑性樹脂」とは、ＵＶ、ＬＥＤ又はＥＢを照射されても重合しない熱可塑性樹脂である。使用される不活性熱可塑性樹脂（１又は複数）及びオリゴマ（１又は複数）は、最大１００％固体であってもよいが、オリゴマ（１又は複数）及び樹脂（１又は複数）のガラス転移温度Ｔｇが、使用される低官能性フリーラジカル硬化型モノマのガラス転移温度の４０％以内、好ましくは、１０％以内であることが望ましい。好適な実施形態ではないが、完成品としての接着剤組成物のＴｇが約２０〜１００℃、好ましくは、約４０〜８０℃の範囲にある限り、ガラス転移温度が上記以外の不活性熱可塑性樹脂及びオリゴマを使用してもよい。
更に、固化もするが画像表面に沿って軟化もするという独自の能力を実現するためには、オリゴマ及び／又は樹脂は、更にガラス転移温度Ｔｇが約−４５℃〜２５０℃である必要があり、また、軟化点が約０℃〜１９０℃、好ましくは６０℃〜１２０℃でなければならない。
〔フリーラジカル光開始剤〕
フリーラジカル光開始剤は、ＵＶ及びＬＥＤ硬化型組成物のフリーラジカル硬化を達成するためには必要であるが、ＥＢ硬化型組成物には必要ではない。
本発明の実施形態の目的の１つは、ＥＢ硬化技術の適用により硬化可能であり、光開始剤の使用を必要としない接着剤組成物の提供することにある。ＥＢ硬化型接着剤組成物は、一般に、ＵＶ／ＬＥＤ硬化型組成物よりも臭いが少なく、より厚いコーティングや凸状画像の形成に用いることができ、転写箔により見栄えの良い画像とすることができるため、多くの用途において好ましい。ＥＢ硬化型熱活性化接着剤の実施形態は、コールドフォイル及びホットフォイルの両プロセスにおいて、食品、医薬品及び日用品の容器に対する使用にも特によく適している。
【００１６】
ＵＶ硬化型接着剤に用いられる光開始剤は、従来の水銀ＵＶランプによって生成・放射される帯域の化学線（例えば、２２０〜４１０ｎｍ）を吸収しなければならない。
【００１７】
ＬＥＤ硬化型接着剤に用いられる光開始剤は、ＬＥＤランプから放射される帯域がより長い化学線（例えば、３９５ｎｍ、３６５ｎｍ）を吸収しなければならない。
【００１８】
〔接着剤組成物の表面張力及び粘度〕
好適な実施形態においては、接着剤組成物は、２５℃での表面張力が約２２ｍＮ／ｍ〜３４ｍＮ／ｍ、好ましくは約２５ｍＮ／ｍ〜３２ｍＮ／ｍ、より好ましくは約２８ｍＮ／ｍ〜３０ｍＮ／ｍである。また、好適な実施形態においては、２５℃での粘度が約５ｃｐｓ〜２００ｃｐｓの間、好ましくは約１０ｃｐｓ〜１００ｃｐｓの間、より好ましくは１５ｃｐｓ〜４０ｃｐｓの間である。
【００１９】
ＵＶ硬化型及びＬＥＤ硬化型インクジェット熱活性化接着剤の実施形態では、以下が含まれる。
（１）不活性樹脂約  ０〜１０％
（２）低官能性オリゴマ  約０〜１０％
（３）単官能モノマ  約４５〜９５％
（４）二官能性モノマ  約０〜１０％
（５）三官能性モノマ  約０〜１０％
（６）光開始剤  約１〜２０％
（７）アミン相乗剤  約０〜２０％
（８）消泡剤  約０．０１〜２．５％
（９）湿潤・流動剤  約０．０１〜５．０％
（１０）ワックス添加剤  約０〜３％
（１１）安定剤  約０．０５〜３．０％
【００２０】
ＥＢ硬化型インクジェット熱活性化接着剤の実施形態では、以下が含まれる。
（１）不活性樹脂約  ０〜１０％
（２）低官能性オリゴマ  約０〜１０％
（３）単官能モノマ  約４０〜９５％
（４）二官能性モノマ  約０〜１０％
（５）三官能性モノマ  約０〜１０％
（６）アミン相乗剤  約０〜２０％
（７）消泡剤  約０．０１〜２．５％
（８）湿潤・流動剤  約０．０１〜５．０％
（９）ワックス添加剤  約０〜３％
（１０）安定剤  約０．０５〜３．０％
【発明を実施するための形態】
【００２１】
前述の一般的な説明及び以下の詳細な説明は、例示及び説明のみを意図するものであり、本明細書で請求又は保護される主題を限定することを意図するものではないことを理解されたい。
【００２２】
特に定義されない限り、本明細書で使用される全ての技術用語及び科学用語は、本発明が属する分野の当業者によって一般に理解されるものと同じ意味を有する。
【００２３】
本明細書で用いられる「モノマ」とは、オリゴマよりも粘度が低く、分子量が約１０００ｇ／ｍｏｌ未満であり、２５℃における粘度が５００ｃｐｓ以下である材料のことをいう。モノマは、重合によりオリゴマ又はポリマを形成することができる１つ以上の不飽和基を含む。
【００２４】
本明細書で用いられる「単官能アクリレートモノマ」という用語は、１つのアクリレート官能基又は１つのＣ＝Ｃ二重結合を含むモノマのことをいう。
【００２５】
本明細書で用いられる「二官能性アクリレートモノマ」という用語は、２つのアクリレート官能基又は２つのＣ＝Ｃ二重結合を含むモノマのことをいう。
【００２６】
本明細書で用いられる「三官能性アクリレートモノマ」という用語は、３つのアクリレート官能基又は３つのＣ＝Ｃ二重結合を含むモノマのことをいう。
【００２７】
本明細書で用いられる「高官能性アクリレートモノマ」という用語は、４つ以上のアクリレート官能基又は４つ以上のＣ＝Ｃ二重結合を含むアクリレートモノマのことをいう。
【００２８】
本明細書で用いられる「（メタ）アクリレート」及び「（メタ）アクリル酸」という用語は、アクリレート化合物とメタクリレート化合物の両方を含む。
【００２９】
本明細書で用いられる「エトキシ化」という用語は、エチレンオキシドを用いて鎖を延長した化合物のことをいう。
【００３０】
本明細書で用いられる「プロポキシ化」という用語は、酸化プロピレンを用いて鎖を延長した化合物のことをいう。
【００３１】
本明細書で用いられる「アルコキシル化」という用語は、エチレンオキシドとプロピレンオキシドのいずれか又は両方を用いて鎖を延長した化合物のことをいう。
【００３２】
本明細書で用いられる「オリゴマ」とは、粘度がモノマの粘度よりも高く、分子量が約５０００ｇ／ｍｏｌ〜２０００００ｇ／ｍｏｌであり、１つ以上の不飽和基を有し、重合してより高分子量ポリマを形成することができる材料のことをいう。「官能性オリゴマ」は、本発明の実施形態で用いられるモノマに溶解し、ＵＶ、ＬＥＤ又はＥＢの照射により迅速に硬化し、硬化後は柔軟であり、また、硬化後に加熱されると粘着性を呈する上述したオリゴマである。
【００３３】
本明細書で用いられる「分子量」という用語は、特に明記しない限り、数平均分子量を意味する。
【００３４】
本明細書で用いられる「ポリマ」とは、主に又は全体が多数の同様の分子単位を結合してなる分子構造を有する巨大分子のことをいう。
【００３５】
本明細書で用いられる「不活性樹脂」という用語は、Ｃ＝Ｃ結合又は他の反応基を含まず、ＵＶ、ＬＥＤ又はＥＢを照射してもモノマ／オリゴマと反応しない樹脂のことをいう。
【００３６】
本明細書で用いられる「熱可塑性樹脂」という用語は、特定の温度以上ではしなやか又は成形可能であり、冷却すると凝固するプラスチック材料又はポリマのことをいう。
【００３７】
本明細書で用いられる「エネルギー硬化型」とは、紫外線（ＵＶ）照射、発光ダイオード（ＬＥＤ）照射及び電子線照射を含む適切なエネルギー源への曝露に反応して起こる硬化のことをいう。
【００３８】
本明細書で用いられる「硬化（ｃｕｒｅ、ｃｕｒｉｎｇ）」とは、モノマ及び／又はオリゴマ単位を重合、固化及び／又は架橋してポリマを形成するプロセスのことをいう。
【００３９】
本明細書で用いられる「室温」という用語は、２３℃〜２５℃の周囲温度のことをいう。
【００４０】
本明細書で用いられる「熱活性化可能な又は熱活性化された」とは、加熱及び加圧に応じた硬化樹脂又は硬化接着剤の活性のことをいう。
【００４１】
本明細書で用いられる「被覆量」という用語は、基材の所定の側面又は表面に塗布される接着剤の量のことをいう。これは通常、基材の１平方メートルあたりの組成物のグラム（「ｇｓｍ」）で表される。
【００４２】
本明細書で用いられる「インライン」という用語は、印刷装置と箔押し装置が互いに水平に取り付けられて共通に駆動される別個のユニットである箔押しシステムのことをいう。
【００４３】
本明細書で用いられる「オフライン」という用語は、印刷装置と箔押し装置が、異なる場所に設置された又は互いに水平に設置された、共通に駆動されない別個のユニットである箔押しシステムのことをいう。
【００４４】
本開示では、特に指定されない限り、全てが重量部及び重量パーセンテージ（総重量に対する重量％）で示されており、温度は全て℃である。
【００４５】
〔不活性熱可塑性樹脂〕
接着剤組成物の実施形態で使用される樹脂は不活性であり、実施形態の組成物中でモノマ又はオリゴマと反応しない。これらの慎重に選択された不活性熱可塑性樹脂は、フィルムの柔軟性にも寄与し、硬化プロセス中のフィルム収縮を軽減し、表面の軟化、粘着性及び接着性を向上させ、硬化した接着剤組成物が基材に強固に接着するのに役立つ。しかし、熱硬化性樹脂は使用しなくてもよい。
【００４６】
不活性熱可塑性樹脂は、ロジンエステル樹脂、セルロース樹脂、ポリエステル樹脂、アルデヒド樹脂、エポキシ樹脂、アクリル樹脂、メタクリル樹脂、アクリレート樹脂、メタクリレート樹脂、尿素−アルデヒド樹脂、塩化ビニル共重合体、メラミンホルムアルデヒド樹脂、ポリウレタン樹脂、ポリイミド樹脂、アルキド樹脂及びフタル酸樹脂から選択されてもよい。現在のところ、メタクリル樹脂が好ましい。不活性樹脂は、分子量が約８００ｇ／ｍｏｌ〜２０００００ｇ／ｍｏｌの範囲内、好ましくは約１００００ｇ／ｍｏｌ〜６００００ｇ／ｍｏｌの範囲内でなければならない。
【００４７】
使用してもよいアクリル、メタクリル、アクリレート及びメタクリレート樹脂としては、Ｄｏｗ社製のＰａｒａｌｏｉｄ ＤＭ−５５（メチルメタクリレート共重合体：分子量６０００、Ｔｇ７０℃）、Ｐａｒａｌｉｏｄ Ｂ４４（ＭＭＡ／ＥＡ共重合体：分子量１４００００、Ｔｇ６０℃）、Ｌｕｃｉｔｅ社製のＥｌｖａｃｉｔｅ４０３６（当時Ｉｎｅｏｓ Ａｃｒｙｌｉｃｓ社、分子量６００００、Ｔｇ５０℃）、Ｅｌｖａｃｉｔｅ２０４６（イソブチル/ｎ−ブチルメタクリレート共重合体：分子量１６５０００、Ｔｇ３５℃）、Ｅｌｖａｃｉｔｅ２０１３（メチルメタクリレート/ｎ−ブチルメタクリレート共重合体：分子量３４０００、Ｔｇ７６℃）、Ｅｌｖａｃｉｔｅ２０４３（エチルメタクリレート共重合体：分子量５００００、Ｔｇ６６℃）、ＤＳＭ社製のＮｅｏＣｒｙｌ Ｂ７３５（メチルメタクリレート共重合体：分子量４００００、Ｔｇ７４℃）, ＮｅｏＣｒｙｌ Ｂ３００（ＭＭＡ／ＢＭＡ共重合体：分子量１６０００、Ｔｇ４５℃）、ＮｅｏＣｒｙｌ Ｂ３０２（ＭＭＡ共重合体：分子量５０００、Ｔｇ８０℃）、ＤＡＩ社製のＤｉａｎａｌ ＢＲ １０６（ｎ−ブチルメタクリレート共重合体：分子量６００００、Ｔｇ６０℃、Ｅｖｏｎｉｋ社製のＤｅｇａｌａｎ６４/１２（アクリル樹脂：分子量６８０００、Ｔｇ５８℃）、オルネクス社製のＥｂｅｃｒｙｌ１６８（酸性メタクリル酸塩共重合体、分子量及びＴｇの詳細不明）、Ｅｂｅｃｒｙｌ１７０（酸性メタクリル酸塩共重合体、分子量及びＴｇの詳細不明)、Ｅｂｅｃｒｙｌ７４５（アクリルポリマ、分子量の詳細不明、Ｔｇ３０℃）、及び、Ｅｓｔｒｏｎ Ｃｈｅｍｉｃａｌ社製のＬＵＭＩＣＲＹＬ１０００（アクリル樹脂、分子量及びＴｇの詳細不明）が挙げられる。
【００４８】
使用してもよいアルデヒド樹脂としては、ＢＡＳＦ社のＬａｒｏｐａｌ Ａ ８１（アルデヒド樹脂：分子量の詳細不明、Ｔｇ５７℃）、Ｌａｒｏｐａｌ Ａ １０１（アルデヒド樹脂：分子量の詳細不明、Ｔｇ７３℃）、及び、Ｅｖｏｎｉｋ社の樹脂ＳＫ（水素化アセトフェノンホルムアルデヒド樹脂：Ｔｇ９０℃）が挙げられる。
【００４９】
使用してもよいビニル樹脂としては、Ｗａｃｋｅｒ社製のＶｉｎｎｏｌ Ｅ１５／４８Ｈ（塩化ビニル（ＶＣ）約８４重量％とアクリル酸エステル約１６重量％のヒドロキシル含有共重合体）、ＤｕＰｏｎｔ社製のＥＬＶＡＸ１５０（エチレン酢酸ビニル共重合体：融点６３℃）、ＥＬＶＡＸ４０Ｌ−０３（エチレン酢酸ビニル共重合体、融点５８℃）、ＥＬＶＡＸ ＣＥ９６１９−１（エチレン酢酸ビニル共重合体、融点８７℃）、及び、Ｄｏｗ社製のＶＹＨＨ（分子量２７０００、Ｔｇ７２℃）、ＶＭＣＣ（分子量１９０００、Ｔｇ７２℃）、ＶＷＣＨ（分子量２７０００、Ｔｇ７４℃）が挙げられる。
【００５０】
使用してもよいロジンエステル樹脂としては、Ａｒｉｚｏｎａ Ｃｈｅｍｉｃａｌ社製のＳｙｌｖａｔａｃ ＲＥ ４０（分子量及びＴｇの詳細不明）、及び、Ａｋｚｏ社製のＦｉｌｔｒｅｚ５２６（フマル酸変性ロジンエステル、分子量の詳細不明、Ｔｇ７２℃）、Ｆｉｌｔｒｅｚ ６２９（フェノール変性ロジンエステル、分子量の詳細不明、融点１５５℃）が挙げられる。
【００５１】
使用してもよいポリエステル樹脂としては、Ｓａｒｔｏｍｅｒ社製のＣＮ−７９０（Ｔｇ５５℃）、及び、Ｅａｓｔｍａｎ社製のＳＡＩＢ１００（スクロース酢酸イソブチル：分子量８５６）が挙げられる。
【００５２】
使用してもよいセルロース系樹脂としては、Ｅａｓｔｍａｎ社製のＣＡＢ５５１−０．０１（酢酸酪酸セルロース：分子量１６０００、Ｔｇ８５℃）が挙げられる。
【００５３】
使用してもよい炭化水素樹脂としては、Ｃｒａｙ Ｖａｌｌｅｙ社製のＮｏｒｓｏｌｅｎｅ Ｓ１３５（不活性芳香族炭化水素樹脂：Ｔｇ８１．７℃）、Ｎｏｒｓｏｌｅｎｅ Ｓ１２５（不活性芳香族炭化水素樹脂：Ｔｇ７１．１℃）、Ｎｏｒｓｏｌｅｎｅ Ｓ１０５（不活性芳香族炭化水素樹脂：Ｔｇ５３．５℃）、Ｎｏｒｓｏｌｅｎｅ Ｓ９５（不活性芳香族炭化水素樹脂：Ｔｇ４６．３℃）、Ｎｏｒｓｏｌｅｎｅ S８５（不活性芳香族炭化水素樹脂：Ｔｇ４５℃）、Ｎｏｒｓｏｌｅｎｅ Ａ９０（不活性芳香族炭化水素樹脂：Ｔｇ４６．４℃）、Ｗｉｎｇｔａｃｋ ８６（不活性芳香族炭化水素樹脂：Ｔｇ５２℃）、Ｗｉｎｇｔａｃｋ ９８（脂肪族Ｃ−５炭化水素樹脂：Ｔｇ４８℃）、及び、Ｎｅｖｉｌｌｅ Ｃｈｅｍｉｃａｌ社製のＮＥＶＴＡＣ １００（Ｃ５脂肪族炭化水素樹脂：分子量２８５０）が挙げられる。
【００５４】
本実施形態においては、１種類の熱可塑性樹脂又は２種類以上の熱可塑性樹脂の組み合わせを使用することができる。多くの用途において、２種類以上の異なる熱可塑性樹脂を用いることが好ましい。
【００５５】
接着剤組成物の実施形態において、オリゴマ／樹脂成分中の不活性樹脂の濃度は、０〜１００重量％、好ましくは約５０重量％〜１００重量％であり、樹脂／オリゴマ成分の残部はオリゴマであり、その量は好ましくは約８０〜１００重量％である。接着剤組成物中に存在する不活性樹脂の総量は、約０〜１０重量％、好ましくは約１〜８重量％、また、より好ましくは約２〜６重量％である。
【００５６】
好ましい不活性熱可塑性樹脂は、ガラス転移温度（Ｔｇ）が約−２０℃〜２５０℃、好ましくは約１０℃〜１００℃、より好ましくは約２０℃〜９０℃であり、分子量が８００ｇ／ｍｏｌ〜２０００００ｇ／ｍｏｌ、好ましくは約７０００ｇ／ｍｏｌ〜８００００ｇ／ｍｏｌ、より好ましくは約１００００ｇ／ｍｏｌ〜６００００ｇ／ｍｏｌとなる熱可塑性樹脂である。
【００５７】
現在のところ好ましい不活性熱可塑性樹脂は、Ｐａｒａｌｏｉｄ Ｂ４４（固形アクリル樹脂（ＭＭＡコポリマ）：Ｔｇ６０℃）、Ｅｌｖａｃｉｔｅ ２０１３（固形メタクリレート樹脂：Ｔｇ７６℃）、Ｄｉａｎａｌ ＢＲ １０６（固形メタクリレート樹脂：Ｔｇ５８℃）、Ｌａｒｏｐａｌ Ａ ８１（アルデヒドケトン樹脂：Ｔｇ７３℃）、及び、ＳＫ樹脂（水素化アセトフェノン−ホルムアルデヒド樹脂：Ｔｇ９０℃）である。
【００５８】
〔オリゴマ〕
１種類又はそれ以上の官能性オリゴマを使用してもよい。本実施形態の接着剤組成物に含まれるオリゴマは、エポキシ（メタ）アクリレート、ポリエステル（メタ）アクリレート、ポリエーテル（メタ）アクリレート及びポリウレタン（メタ）アクリレートから選択される。
【００５９】
オリゴマは、分子量が約１０００００ｇ／ｍｏｌ未満であり、室温における粘度が約１０００００ｃｐｓ未満でなければならない。更により好ましいオリゴマは、分子量が約７５０００ｇ／ｍｏｌ未満であり、室温における粘度が約５００００ｃｐｓ未満の単官能ポリウレタンアクリレートである。別の好ましいオリゴマは、分子量が約１００００ｇ／ｍｏｌ未満であり、室温における粘度が１００００ｃｐｓ未満の単官能ポリウレタンアクリレートである。
【００６０】
オリゴマは、１種類のアクリレート樹脂であっても、２種類以上のアクリレート樹脂の組み合わせであってもよい。オリゴマは、ガラス転移温度（Ｔｇ）が、約−４５℃〜約１７５℃、好ましくは約１０℃〜１００℃、より好ましくは約２０℃〜８０℃であってもよい。
【００６１】
使用できるエポキシ（メタ）アクリレートの例としては、オルネクス社製のＥｂｅｃｒｙｌ ３７０２（脂肪酸変性ビスフェノールＡ型エポキシジアクリレート：Ｔｇ５６℃）、Ｅｂｅｃｒｙｌ ３７０３（アミン変性ビスフェノールＡ型エポキシジアクリレート：Ｔｇ５７℃）、Ｅｂｅｃｒｙｌ ３７２０（ビスフェノールＡ型エポキシジアクリレート：Ｔｇ６７℃）、Ｅｂｅｃｒｙｌ ３７２１（変性ビスフェノールＡ型エポキシジアクリレート樹脂）が挙げられる。
【００６２】
使用できるポリエステル（メタ）アクリレートの例としては、Ｓａｒｔｏｍｅｒ社製のＣＮ−２９９（四官能性アクリル化ポリエステルオリゴマ：Ｔｇ１５℃）、Ｒａｈｎ社製のＧｅｎｏｒａｄ ４０（メタクリル化リン酸エステル：Ｔｇの詳細不明）、オルネクス社製のＥｂｅｃｒｙｌ ８３（アミン変性ポリエステルアクリレート：Ｔｇ６℃）、Ｅｂｅｃｒｙｌ ４３６（反応性希釈剤トリメチロールプロパントリアクリレートで４０％希釈した反応性塩素化ポリエステル樹脂：Ｔｇ５４℃）、Ｅｂｅｃｒｙｌ ４３８（反応性希釈剤ＯＴＡ―４８０で４０％希釈した反応性塩素化ポリエステル樹脂：Ｔｇ３７℃）、Ｅｂｅｃｒｙｌ ４５０（脂肪酸変性ポリエステルヘキサアクリレート：Ｔｇ１７℃）、Ｅｂｅｃｒｙｌ ４５２（低粘度ポリエステルアクリレートオリゴマ：Ｔｇの詳細不明）、Ｅｂｅｃｒｙｌ ８１０（ポリエステルテトラアクリレート：Ｔｇ３１℃）、Ｅｂｅｃｒｙｌ ８１２（低粘度ポリエステルアクリレート：Ｔｇ７２℃）、Ｅｂｅｃｒｙｌ ８２０（低粘度ポリエステルアクリレート：Ｔｇの詳細不明）、Ｅｂｅｃｒｙｌ ８７０（脂肪酸変性ポリエステルヘキサアクリレート：Ｔｇ４１℃）、Ｅｂｅｃｒｙｌ ４７４４（ポリエステルアクリレート：Ｔｇ２３℃）及びＥｂｅｃｒｙｌ ５８４９（バイオ由来のポリエステルアクリレート、Ｔｇ８４℃）が挙げられる。
【００６３】
使用できるポリエーテル（メタ）アクリレートの例としては、オルネクス社製のＥｂｅｃｒｙｌ ８０（アミン変性ポリエーテルテトラアクリレート：Ｔｇ５０℃）、Ｅｂｅｃｒｙｌ ８１（アミン変性ポリエーテルアクリレート：Ｔｇ−１８℃）及びＥｂｅｃｒｙｌ ８５（低粘度アミン変性ポリエーテルアクリレート：Ｔｇの詳細不明）が挙げられる。
【００６４】
使用できるポリウレタン（メタ）アクリレートの例としては、Ｓａｒｔｏｍｅｒ社製のＣＮ−１３１（芳香族モノアクリレートオリゴマ：Ｔｇ４℃）、Ｒａｈｎ社製のＧｅｎｅｏｍｅｒ ４１８８／Ｍ２２（ＩＢＯＡ（モノマ）３５％の単官能ウレタンアクリレート：Ｔｇ−３℃）、オルネクス社製のＥｂｅｃｒｙｌ ２７１（二官能性脂肪族ウレタンアクリレート：Ｔｇ１９℃）、Ｅｂｅｃｒｙｌ ２４２（反応性希釈剤ＩＢＯＡで３０重量％希釈した脂肪族ウレタンアクリレートオリゴマ：Ｔｇ４６℃）、Ｅｂｅｃｒｙｌ １２９１（六官能性脂肪族ウレタンアクリレート：Ｔｇ８０℃）、Ｅｂｅｃｒｙｌ ４１００（脂肪族ウレタントリアクリレート：Ｔｇ２２℃）、Ｅｂｅｃｒｙｌ ４２００（脂肪族ウレタンアクリレート、Ｔｇ１２℃）、Ｅｂｅｃｒｙｌ ５１２９（六官能性脂肪族ウレタンアクリレート：Ｔｇ３０℃）、Ｅｂｅｃｒｙｌ ８２１０（脂肪族ウレタンアクリレート、Ｔｇ６８℃）、Ｅｂｅｃｒｙｌ ８２９６（脂肪族ウレタンアクリレート、Ｔｇ−１℃）、Ｅｂｅｃｒｙｌ ８４０２（脂肪族ウレタンジアクリレート：Ｔｇ１４℃）、Ｅｂｅｃｒｙｌ ８４１１（反応性希釈剤イソボルニルアクリレートで２０重量％希釈した脂肪族ウレタンジアクリレート：Ｔｇ−１８℃）、Ｅｂｅｃｒｙｌ ８４６５（脂肪族ウレタントリアクリレートオリゴマ：Ｔｇ３６℃）、Ｅａｔｅｃｒｙｌ ８６０４（脂肪族ウレタンテトラアクリレート：Ｔｇ７９℃）、Ｅｂｅｃｒｙｌ ２２０（六官能性芳香族ウレタンアクリレート：Ｔｇ４９℃）、Ｅｂｅｃｒｙｌ ４５００（芳香族ウレタンアクリレート：Ｔｇ９℃）及びＥｂｅｃｒｙｌ ４８４９（反応性希釈剤１，６−ヘキサンジオールジアクリレート（ＨＤＤＡ）で１５重量％希釈した芳香族ウレタンジアクリレート：Ｔｇ２９℃）が挙げられる。
【００６５】
本実施形態の接着剤組成物に存在する官能性オリゴマの総量は、接着剤組成物の重量に対して０〜１０％、好ましくは約１％〜８％、より好ましくは約２％〜６％の濃度でなければならない。
【００６６】
現在のところ好ましいオリゴマの例としては、Ｇｅｎｅｏｍｅｒ ４１８８（ＩＢＯＡ（モノマ）で希釈した単官能ウレタンアクリレート：Ｔｇ−３℃）、Ｅｂｅｃｒｙｌ ２４２（ＩＢＯＡ（モノマ）で希釈した脂肪族ウレタンアクリレートオリゴマ：Ｔｇ４６℃）及びＣＮ １３１（芳香族モノアクリレートオリゴマ：Ｔｇ４℃）が挙げられる。
【００６７】
〔単官能モノマ〕
単官能モノマは、１つのアクリレート官能基又は１つのＣ＝Ｃ二重結合を含まなければならない。使用してもよい単官能モノマの例としては、脂肪族モノ（メタ）アクリレート、芳香族モノ（メタ）アクリレート、アルコキシル化（メタ）アクリレート、テトラヒドロフルフリル（メタ）アクリレート、アルコキシル化テトラヒドロフルフリル（メタ）アクリレート、モノアクリル酸、Ｎ−ビニル化合物及びアクリルアミド化合物が挙げられる。これらはＳａｒｔｏｍｅｒ社、オルネクス社、ＢＡＳＦ社、Ｒａｈｎ社などの供給業者から入手可能であり、例えば、以下のものがある。
（１）ＢＡＳＦ社のＬａｒｏｍｅｒ ＴＢＣＨ：ｔ−ブチルシクロヘキシルアクリレート（分子量２１０、Ｔｇ８４℃、粘度８ｃｐｓ、表面張力：２８．５）
（２）Ｓａｒｔｏｍｅｒ社のＳＲ２０３：テトラヒドロフルフリルメタクリレート（分子量１７０、粘度５ｃｐｓ、表面張力：３５）
（３）Ｓａｒｔｏｍｅｒ社のＳＲ２８５ Ｔ：テトラヒドロフルフリルアクリレート（分子量１５６、Ｔｇ−１５℃、粘度６ｃｐｓ、表面張力：３６）
（４）Ｓａｒｔｏｍｅｒ社のＳＲ２５７：ステアリルアクリレート（分子量３１４、Ｔｇ３５℃、粘度３ｃｐｓ、表面張力：３０．９）
（５）Ｓａｒｔｏｍｅｒ社のＳＲ３２４：メタクリル酸ステアリル（分子量３３９、Ｔｇ３８℃、粘度１４ｃｐｓ、表面張力：３０．６）
（６）Ｓａｒｔｏｍｅｒ社のＳＲ３３９：２−フェノキシエチルアクリレート（分子量１９２、Ｔｇ５℃、粘度１２ｃｐｓ、表面張力：３９）
（７）Ｓａｒｔｏｍｅｒ社のＳＲ３４０：メタクリル酸２−フェノキシエチル（分子量２０６、Ｔｇ５４℃、粘度１０ｃｐｓ、表面張力：３８）
（８）Ｓａｒｔｏｍｅｒ社のＳＲ４２０：３，３，５−トリメチルシクロヘキシルアクリレート（分子量１９６、Ｔｇ２９℃、粘度６ｃｐｓ、表面張力：２７）
（９）Ｓａｒｔｏｍｅｒ社のＣＤ４２１ Ａ：３，３，５−トリメチルシクロヘキシルメタクリレート（分子量２１０、Ｔｇ１４５℃）
（１０）Ｓａｒｔｏｍｅｒ社のＳＲ５３１：環状トリメチロールプロパンホルマールアクリレート（分子量２００、Ｔｇ１０℃、粘度１５ｃｐｓ、表面張力：３３）
（１１）Ｓａｒｔｏｍｅｒ社のＳＲ４２３Ａ：メタクリル酸イソボルニル（分子量２２２、Ｔｇ１１０℃、粘度１０ｃｐｓ、表面張力：３１）
（１２）Ｓａｒｔｏｍｅｒ社のＳＲ５０６：イソボルニルアクリレート（分子量２０８、Ｔｇ８８℃、粘度８ｃｐｓ、表面張力：３２）
（１３）ＢＡＳＦ社の４ＨＢＡ：４−ヒドロキシブチルアクリレート（分子量１４４、Ｔｇ−４０℃、粘度１１ｃｐｓ、表面張力：３５）
（１４）ＫＪケミカルズ株式会社（日本）のＡＣＭＯ：Ｎ−アクリロイルモルホリン（分子量１４１、Ｔｇ１４５℃、粘度１２ｃｐｓ、表面張力：４５）
（１５）ＢＡＳＦ社のＮＶＣ：Ｎ−ビニルカプロラクタム（分子量１３９、Ｔｇ１４７℃、粘度５ｃｐｓ、表面張力：４３．９）
（１６）ＢＡＳＦ社のＮＶＰ：Ｎ−ビニルピロリドン（分子量１１１、Ｔｇ１５０℃、粘度２．５ｃｐｓ、表面張力：３２．５）
（１７）Ｅａｓｔｍａｎ社のＤＭＡＣ：ジメチルアセトアミド（分子量８７．２、ＭＰ１４℃、粘度２．５ｃｐｓ、表面張力：３２）
（１８）日本化成株式会社のＤＡＡＭ：ジアセトンアクリルアミド（分子量２２９、Ｔｇ７７℃、粘度１８ｃｐｓ、表面張力：３０．６）
【００６８】
〔二官能性モノマ〕
二官能性モノマを用いる場合、２つのアクリレート官能基又は2つのＣ＝Ｃ二重結合が含まれていなければならない。これら二官能性モノマを含む接着剤の実施形態では、通常、単官能モノマのみを含む接着剤の実施形態よりも速く硬化する。使用してもよい二官能性モノマの例としては、脂肪族ジ（メタ）アクリレート、芳香族ジ（メタ）アクリレート、アルコキシル化脂肪族ジ（メタ）アクリレート、アルコキシル化芳香族ジ（メタ）アクリレート、グリコールジ（メタ）アクリレート、シクロヘキサンジメタノールジ（メタ）アクリレートが挙げられる。これらはＳａｒｔｏｍｅｒ社、オルネクス社、ＢＡＳＦ社、Ｒａｈｎ社などの供給業者から入手可能であり、例えば、以下のものがある。
（１）ＣＤ５６４：アルコキシ化ヘキサンジオールジアクリレート、分子量４０１、粘度２５ｃｐｓ、表面張力３３、Ｔｇ１４度
（２）ＰＲ０１１３１：プロポキシ化ネオペンチルグリコールジアクリレート、粘度１５ｃｐｓ、表面張力３２、Ｔｇ３２℃
（３）ＳＲ２１３：１，４−ブタンジオールジアクリレート、分子量１９８、粘度８ｃｐｓ、表面張力３６、Ｔｇ４５℃
（４）ＳＲ２１４：１，４−ブタンジオールジメタクリレート、分子量２２６、粘度７ｃｐｓ、表面張力３４、Ｔｇ５５℃
（５）ＳＲ２３０：ジエチレングリコールジアクリレート、分子量２１４、粘度１２ｃｐｓ、表面張力３８、Ｔｇ１００℃
（６）ＳＲ２３１：ジエチレングリコールジメタクリレート、分子量２４２、粘度８ｃｐｓ、表面張力３５、Ｔｇ６６℃
（７）ＳＲ２３８ｂ：１，６−ヘキサンジオールジアクリレート、分子量１１８、粘度９ｃｐｓ、表面張力３６、Ｔｇ４３℃
（８）ＳＲ２３９：１，６−ヘキサンジオールジメタクリレート、分子量２５４、粘度８ｃｐｓ、表面張力３４、Ｔｇ３０℃
（９）ＳＲ２４７：ネオペンチルグリコールジアクリレート、分子量２１２、粘度１０ｃｐｓ、表面張力３３、Ｔｇ１０７℃
（１０）ＳＲ２７２：トリエチレングリコールジアクリレート、分子量２５９、粘度１５ｃｐｓ、表面張力３９、Ｔｇ４８℃
（１１）ＳＲ２９７：１，３−ブチレングリコールジメタクリレート、分子量２２６、粘度７ｃｐｓ、表面張力３２、Ｔｇ８５℃
（１２）ＳＲ３０６Ｆ：トリプロピレングリコールジアクリレート、分子量３００、粘度１５ｃｐｓ、表面張力３３、Ｔｇ６２℃
（１３）ＳＲ３４９：エトキシ化（３）ビスフェノールＡジアクリレート、分子量４６９、粘度１６００ｃｐｓ、表面張力４４、Ｔｇ６７℃
（１４）ＳＲ５０８：ジプロピレングリコールジアクリレート、分子量２４２、粘度１０ｃｐｓ、表面張力３３、Ｔｇ１０４℃
（１５）ＳＲ５４０：エトキシ化（４）ビスフェノールＡジメタクリレート、分子量５４１、粘度５５５ｃｐｓ、表面張力３５、Ｔｇ１０８℃
（１６）ＳＲ５４１：エトキシ化（６）ビスフェノールＡジメタクリレート、分子量６２９、粘度４４０ｃｐｓ、表面張力３５、Ｔｇ５４℃
（１７）ＳＲ６０１：エトキシ化（４）ビスフェノールＡジアクリレート、分子量５１３、粘度１０８０ｃｐｓ、表面張力３７、Ｔｇ６０℃
（１８）ＳＲ６０２：エトキシ化（１０）ビスフェノールＡジアクリレート、分子量７７７、粘度６１０ｃｐｓ、表面張力３８、Ｔｇ２℃
（１９）ＳＲ８３３Ｓ：トリシクロデカンジメタノールジアクリレート、分子量３０４、粘度１３０ｃｐｓ、表面張力３８、Ｔｇ１８６℃
（２０）ＳＲ９００３Ｂ：プロポキシ化（２）ネオペンチルグリコールジアクリレート、分子量２１２、粘度１５ｃｐｓ、表面張力３２、Ｔｇ３２℃
（２１）ＳＲ９２０９ａ：アルコキシル化脂肪族ジアクリレート、粘度１５ｃｐｓ、表面張力３５、Ｔｇ４８℃
【００６９】
〔三官能性モノマ〕
三官能性モノマは、存在する場合、３つのアクリレート官能基又は３つのＣ＝Ｃ二重結合を含む。三官能性モノマを含む接着剤の実施形態では、通常、二官能性モノマのみを含む接着剤の実施形態よりも速く硬化する。使用してもよい三官能性モノマの例としては以下が挙げられる。
（１）ＳＲ３５０：トリメチロールプロパントリメタクリレート、分子量３３８、粘度４４ｃｐｓ、表面張力３４、Ｔｇ２７℃
（２）ＳＲ３５１Ｈ：トリメチロールプロパントリアクリレート、分子量２９６、粘度１０６ｃｐｓ、表面張力３６、Ｔｇ６２℃
（３）ＳＲ３６８Ｄ：トリス（２−ヒドロキシエチル）イソシアヌレートトリアクリレート、分子量３７５、粘度３３０ｃｐｓ、表面張力３７、Ｔｇ６１℃
（４）ＳＲ４４４：ペンタエリスリトールトリアクリレート、分子量２９８、粘度５２０ｃｐｓ、表面張力３９、Ｔｇ１０３℃
（５）ＳＲ４５４：エトキシ化（３）トリメチロールプロパントリアクリレート、分子量４２９、粘度１１０ｃｐｓ、表面張力４０、Ｔｇ１０３℃
（６）ＳＲ５０１：プロポキシ化（６）トリメチロールプロパントリアクリレート、分子量６４５、粘度１２５ｃｐｓ、表面張力３３、Ｔｇ２１℃
（７）ＳＲ９０２０：プロポキシ化（３）グリセリルトリアクリレート、分子量４２２、粘度９５ｃｐｓ、表面張力３６、Ｔｇ１８℃
【００７０】
接着剤組成物の実施形態において使用されるモノマは、分子量が約１０００ｇ／ｍｏｌ未満で粘度が約１００ｃｐｓ未満、好ましくは分子量が約５００ｇ／ｍｏｌ未満で粘が度約５０ｃｐｓ未満、より好ましくは分子量が約２５０ｇ／ｍｏｌ未満で粘度が約２０ｃｐｓ未満でなければならない。
【００７１】
また、モノマは、表面張力が２６〜４３ｄｙｎ／ｃｍ、好ましくは２６〜３６ｄｙｎ／ｃｍ、より好ましくは２６〜３２ｄｙｎ／ｃｍでなければならない。
【００７２】
そして、モノマは、重合後のガラス転移温度（Ｔｇ）が約−２０℃〜１７５℃、好ましくは約１０℃〜１００℃、より好ましくは約２０℃〜９０℃でなければならない。
【００７３】
接着剤組成物の実施形態で使用されるモノマ（１又は複数）の総濃度は、接着剤組成物の重量に対して約４５〜９５％の範囲、より好ましくは約６０％〜８０％の範囲でなくてはならない。
【００７４】
接着剤組成物の実施形態で使用されるモノマは、１００％が単官能モノマであってもよい。Ｓａｒｔｏｍｅｒ社のＳＲ５０６（分子量２０８、Ｔｇ８８℃、粘度８ｃｐｓ、表面張力：３２）などのイソボルニルアクリレートは、硬化速度、接着性及び箔の転写品質の観点から特に好ましい単官能モノマであることがわかっている。ＢＡＳＦ社のＬａｒｏｍｅｒ ＴＢＣＨ（分子量２１０、Ｔｇ８４℃、粘度８ｃｐｓ、表面張力：２８．５）などのｔ−ブチルシクロヘキシルアクリレートは、硬化速度、接着性及び箔の転写品質の観点から特に好ましいもう１つの単官能モノマである。
【００７５】
また、実施形態で使用されるモノマは、Ｎ−ビニルカプロラクタム（分子量１３９、Ｔｇ１４７℃、粘度５ｃｐｓ、表面張力：４３．９）、Ｎ−ビニルピロリドン（分子量１１１、Ｔｇ１５０℃、粘度２．５ｃｐｓ、表面張力：３２．５）、ジアセトンアクリルアミド（分子量２２９、Ｔｇ７７℃、粘度１８ｃｐｓ、表面張力：３０．６）などのビニル含有モノマ又はアクリルアミドモノマを含んでもよく、硬化速度を増加させると共に硬化フィルムの表面特性を向上させるために、全モノマ組成の２５％未満、好ましくは１５％未満、より好ましくは、１０％未満の量で含まれてもよい。
【００７６】
接着剤組成物の実施形態の一部の例では、最大２０重量％、好ましくは１０重量％以下の二官能性又は三官能性モノマ（例えば、ＳＲ−８３３：トリシクロデカンジメタノールジアクリレート及びＳＲ−４５４：エトキシ化トリメチロールプロパントリアクリレート（Ｓａｒｔｏｍｅｒ社製）、ＶＥＥＡ（日本触媒製、アクリル酸２−（２−ビニロキシエトキシ）エチル）が含まれてもよい。
【００７７】
多官能性モノマを加えないようにすることで、又は、好適ではないが多官能性モノマを二官能性及び三官能性モノマに限定し、その濃度を組成物中の全モノマ成分の２０％以下、好ましくは１０％以下に制限し、それより高官能性のモノマを加えないようにすることで、良好な硬化速度と望ましい印刷画像特性が得られることは、本発明の実施形態における予想外の発見である。この発見は、現在認められている従来の接着剤、インク及びコーティング製品において所望の迅速な硬化速度を達成するために一般に高官能性モノマを用いることもある現状とは相反している。
【００７８】
〔その他の組成成分〕
本発明の実施形態において含まれる他の成分としては、一般に、光開始剤（ＵＶ及びＬＥＤ硬化型組成物用）、相乗剤、安定剤、湿潤剤／流動剤、消泡剤及びワックス化合物がある。
【００７９】
〔光開始剤〕
光開始剤は、ＵＶ又はＬＥＤ硬化中にフリーラジカル光重合を開始させる。タイプI（開裂型）及びタイプII（水素引き抜き型）の両光開始剤を用いることができる。ＥＢ硬化型接着剤組成物には、光開始剤を使う必要はない。
【００８０】
ＵＶ及びＬＥＤ硬化型インクジェット組成物は、１種類又はそれ以上の光開始剤を含んでもよい。ＵＶ及びＬＥＤ硬化型接着剤組成物に適用できる光開始剤の例としては、ベンゾフェノン、ベンゾインエーテル及びそれらの誘導体が挙げられるが、これらに限定されない。これらには、ベンゾフェノン、クロロベンゾフェノン、４−フェニルベンゾフェノン、トリメチルベンゾフェノン、３，３’−ジメチル−４−メトキシベンゾフェノン、ベンゾインメチルエーテル、ベンゾインエチルエーテル、ベンゾインフェニルエーテル、及び、メチルベンゾイン、エチルベンゾイン、プロピルベンゾインなどのアルキルベンゾインが含まれる。これら光開始剤は、Ｏｍｎｉｒａｄ ＢＰ、Ｏｍｎｉｒａｄ ４ＭＢＺ、Ｏｍｎｉｒａｄ ４ＰＢＺ、Ｏｍｎｉｒａｄ ＯＭＢＢ、Ｏｍｎｉｒａｄ ４ＨＢＬ、Ｏｍｎｉｒａｄ ＢＥＭ、Ｏｍｎｉｒａｄ ＥＭＫ、Ｏｍｎｉｒａｄ ＭＢＦ及びＯｍｎｉｒａｄ ＢＤＫがＩＧＭ社から入手可能である。使用してもよい他の光開始剤には、１−ヒドロキシ−シクロヘキシル−フェニルケトン、２−ヒドロキシ−２−メチル−１−フェニルプロパノン及び２−ヒドロキシ−２−メチル−１−（４−イソプロピルフェニル）プロパノンなどのα−ヒドロキシケトンが含まれる。これら光開始剤は、Ｏｍｎｉｒａｄ ７３、Ｏｍｎｉｒａｄ ４８１がＩＧＭ社から入手可能な製品である。使用してもよい更に他の光開始剤としては、ＩＧＭ社の市販品であるＩｒｇａｃｕｒｅ ３６９、９０７、１３００などのα−アミノケトン及びその誘導体、ＩＧＭ社の市販品であるＯｍｎｉｒａｄ ＩＴＸ及びＯｍｎｉｒａｄ ＤＥＴＸなどのチオキサントン、イソプロピルチオキサントン、２−クロロチオキサントン及び２−エチルチオキサントンを含むチオキサントン及びその誘導体、ＩＧＭ社の市販品であるＯｍｎｉｒａｄ ＴＰＯ、Ｏｍｎｉｒａｄ ＴＰＯ−Ｌ及びＯｍｎｉｒａｄ ３８０などのアシルホスフィン及びその誘導体が挙げられる。
【００８１】
高分子ベンゾフェノン誘導体、高分子アミノ安息香酸塩、高分子チオキサントン誘導体、高分子α−ヒドロキシケトンもＵＶ及びＬＥＤ硬化型接着剤組成物用に適している光開始剤である。その市販製品としては、高分子ベンゾフェノン誘導体ではＲａｈｎ社のＧＥＮＯＰＯＬ ＢＰ−１及びＩＧＭ社のＯｍｎｉｐｏｌ ＢＰ、高分子アミノ安息香酸塩ではＲａｈｎ社のＧＥＮＯＰＯＬ ＡＢ−１及びＩＧＭ社のＯｍｎｉｐｏｌ ＡＳＡ、高分子チオキサントン誘導体ではＲａｈｎ社のＧＥＮＯＰＯＬ ＴＸ−１及びＩＧＭ社のＯｍｎｉｐｏｌ ＴＸ、高分子α−ヒドロキシケトンではＣｈｉｔｅｃ社のＣｈｉｖａｃｕｒｅ １５０及び７０が挙げられる。
【００８２】
ＵＶ硬化型接着剤の実施形態において使用される光開始剤は、従来の水銀ＵＶランプによって生成される広帯域の化学線（例えば、２２０ｎｍから４１０ｎｍまで）を吸収する。ＬＥＤ硬化型接着剤の実施形態において使用される光開始剤は、ＬＥＤランプから放射される帯域がより長い化学線（例えば、３９５ｎｍ、３６５ｎｍ）を吸収する。
【００８３】
接着剤中に存在する光開始剤の量は、通常、接着剤組成物の重量に対して２０％未満でなければならず、接着剤組成物の重量に対して１５％未満、１０％未満、又は、５〜１０％の間であってもよい。現在のところ、約１０〜１５％の濃度が好ましい。
【００８４】
ホットフォイル加工のＵＶ硬化型熱活性化インクジェット接着剤用の光開始剤としては、ＩＧＭ社のＯｍｎｉｒａｄ ４８１（１−ヒドロキシシクロヘキシル−フェニルケトン）及びＯｍｎｉｒａｄ ＩＴＸ（２−イソプロピルチオキサントン）が現在のところより好ましい。
【００８５】
ホットフォイル加工のＵＶ硬化型熱活性化インクジェット接着剤用の光開始剤としては、ＩＧＭ社のＩｒｇａｃｕｒｅ ９０７（２−メチル−１−［４−（メチルチオ）フェニル］−２−モルホリノプロパン−１−オン）、Ｏｍｎｉｒａｄ ＩＴＸ（２−イソプロピルチオキサントン）、Ｉｒｇａｃｕｒｅ ８１９（ビス（２，４，６−トリメチルベンゾイル）−フェニルホスフィンオキシド）、Ｉｒｇａｃｕｒｅ ３６９（２−ベンジル−２−（ジメチルアミノ）−４’−モルホリノブチロフェノン）及びＯｍｎｉｒａｄ ＴＰＯ（２，４，６−トリメチルベンゾイルジフェニルホスフィンオキシド）が好ましい。
【００８６】
〔相乗剤〕
組成物の実施形態においては、光重合中の酸素阻害を抑制して硬化速度を向上させるために相乗剤が含まれることが好ましい。遊離アミン相乗剤が含まれていてもよい。適切な遊離アミン相乗剤の例としては、トリエタノールアミン、Ｎ−メチルジエタノールアミン、Ｎ，Ｎ−ジメチルエタノールアミン、２−（ジメチルアミノ）エチル安息香酸、４−(ジメチルアミノ)安息香酸エチル、４−ジメチルアミノ安息香酸２−エチルヘキシルが挙げられるが、これらに限定されない。単官能性アミンとアクリル酸アミンの相乗剤が、現在のところより好ましい相乗剤である。その例としては、ＩＧＭ社のＥＨＡ（単官能アミン）や、Ｓａｒｔｏｍｅｒ社のＣＮ３１７５、Ｒａｈｎ社のＧＥＮＯＰＯＬ ＡＢ−１がある。
【００８７】
アクリル酸アミン相乗剤又は高分子アミン相乗剤も接着剤に配合されてもよい。市販品のアクリル酸アミン相乗剤としては、オルネクス社製のＥｂｅｃｒｙｌ ７１００、Ｅｂｅｃｒｙｌ １１５及びＥｂｅｃｒｙｌ ｐ１１６、Ｓａｒｔｏｍｅｒ社製のＣＮ３７４、ＣＮ３８１、ＣＮ−１００２、ＣＮ３７０５、ＣＮ３７１５、ＣＮ３７３５、ＣＮ３７５５、ＢＡＳＦ社製のＬａｒｏｍｅｒ ＰＯ ９４Ｆ、Ｌａｒｏｍｅｒ Ｐ０７７Ｆが挙げられる。市販品の高分子アミン相乗剤としては、ＩＧＭ社製のＯｍｎｉｐｏｌ ＡＳＡ、Ｏｍｎｉｐｏｌ ＳＺ、及び、Ｒａｈｎ社製のＧＥＮＯＰＯＬ ＡＢ−１が挙げられる。
【００８８】
相乗剤は、好ましくは、接着剤組成物の重量に対して０〜２０重量％、好ましくは２重量％〜１５重量％、より好ましくは３重量％〜１０重量％の量で接着剤組成物に含まれる。
【００８９】
〔安定剤／重合禁止剤〕
接着剤組成物の実施形態では、製造、保管及び輸送中の接着剤の凝集や従来のゲル化を防ぎ、硬化した組成物の表面クラックを抑制する／無くすのに役立つ１種類又はそれ以上の重合禁止剤又は安定剤が含まれる。適切な禁止剤の例としては、フェノール系材料（例えば、ベンゾキノン、ヒドロキノン、ヒドロキノンモノメチルエーテル、ブチル化ヒドロキシトルエン）、フェノチアジン、ニトロソフェニルヒドロキシルアミンアルミニウム塩、ベンゾトリアゾールアルミニウム塩アミン錯体、芳香族アミン、ニトロキシル化合物が挙げられる。
【００９０】
現在好ましい安定剤／重合禁止剤としては、Ｇｅｎｏｒａｄ−１６（アクリル酸エステル中に禁止剤が入ったもの）が挙げられ、約０．０５％〜３．０％の濃度、好ましくは約０．１％〜２．０％、最も好ましくは約０．２％〜約０．２〜１．０％の濃度とされる。
【００９１】
〔湿潤剤／流動剤〕
従来の湿潤剤／流動剤を接着剤組成物に含有させて、表面張力を変更し、流動特性／レベリング特性を制御し、基材を適切に湿潤させ、塗布時に接着剤が適切に流動・水平化するようにすることができる。湿潤剤／流動剤は、シリコーン非含有タイプ（例えば、アクリレートポリマ）としても、シリコーン含有タイプ（例えば、ポリエーテル変性ポリジメチルシロキサン）としてもよい。湿潤剤／流動剤（例えば、Ｔｒｉｌｏｇｙ Ｇｒｏｕｐから入手可能なＲａｄａｄｄ １１１６、オルネクス社から入手可能なＥｂｅｃｒｙｌ １３６０）の濃度は、使用する特定の薬剤によって異なるが、一般的には、接着剤組成物の重量に対して少なくとも約０．１％から約５％以下の濃度で存在する。
【００９２】
〔脱気剤／消泡剤〕
接着剤組成物の実施形態では、従来の抑泡剤や破泡剤を脱気剤及び／又は消泡剤として含有させてもよい。消泡剤は、一般に、液体表面における大きい泡の形成を抑制するために含まれている。脱気剤は、一般に、塗布中に塗布膜に混入した空気をできるだけ早く除去するために含まれている。これら材料の例としては、ポリアクリレート、ポリグリコール、ポリオール、ポリシロキサン、オキシアルキレンアミン、シリコーンの油及び流体、ポリエーテル変性メチルアルキルポリシロキサン共重合物、及び、それらの組み合わせが挙げられる。
【００９３】
使用できる脱気剤の例としては、Ｅｖｏｎｉｋ社製のＴＥＧＯ ９１０（シリコーンフリーポリマ）、ＴＥＧＯ ９２０（シリコーンフリー空気抜き剤）、ＴＥＧＯ ９００（有機変性ポリシロキサン）、及び、Ｂｙｋ社製のＢｙｋ−５００（シリコーンフリー空気抜き剤）が挙げられる。
【００９４】
使用できる消泡剤の例としては、Ｅｖｏｎｉｋ社製のＴＥＧＯ Ｆｏａｍｅｘ Ｎ（ジメチルポリシロキサン）、ＴＥＧＯ ８１０（ポリエーテルシロキサンコポリマー）、ＴＥＧＯ ８４５（有機変性ポリシロキサン）、ＢＹＫ社製のＢｙｋ−５３５（シリコーンフリーポリマ）、ＢＹＫ−０５５（破泡性ポリマのシリコーンフリー溶液）、ＢＹＫ−１７９０（シリコーンフリーポリマ系消泡剤）、ＢＹＫ−１７９１（シリコーンフリー・芳香族フリーポリマ系消泡剤）、Ｅｍｅｒａｌｄ Ｐｅｒｆｏｒｍａｎｃｅ Ｍａｔｅｒｉａｌｓ社製のＦｏａｍ ｂｌａｓｔ ＵＶＤ（シリコーン／シリカ濃縮泡制御剤）が挙げられる。
【００９５】
接着剤組成物の実施形態においては、接着剤組成物の重量に対して０．０１％〜２．５％、好ましくは０．１％〜２．０％、より好ましくは０．２５％〜１．５％の量で、脱気剤のＢＹＫ−５００（シリコーンフリーの空気抜き剤）、ＢＹＫ−５３５（シリコーンフリーポリマ）、又は、ＢＹＫ−１７９１（シリコーンフリー・芳香族フリーポリマ系消泡剤）を含有させてもよい。
【００９６】
〔ワックス〕
接着剤組成物の実施形態においては、合成ワックス、半結晶性ワックス、石油ワックス、微結晶ワックス、パラフィンワックス、動物性ワックス、植物性ワックス、カルナバワックス、ミネラルワックスから選択されるワックスを含有させてもよい。分散させた後のワックス（使用する場合）は、組成物が安定し続け、接着剤をインクジェットプロセスで塗布する際にプリントヘッドが詰まることがないように、接着剤組成物の実施形態で用いられる他の成分との相溶性が必要とされる。
【００９７】
例えば、カルナバワックスＬａｎｃｏ（登録商標）１９５５ ＳＦ（Ｌｕｂｒｉｚｏｌ社から入手可能）を含む実施形態では、接着剤組成物の重量に対して０．０２％〜１．０％、好ましくは０．０５％〜０．５％、より好ましくは０．１０％〜０．３０％の量で存在しなければならない。また、実施形態では、例えば、接着剤組成物の重量に対して０．０２％〜１．０％、好ましくは０．０５％〜０．５％、より好ましくは０．１０％〜０．３０％の量のポリエチレンワックスＳ−３９５−Ｎ５（Ｓｈａｍｒｏｃｋ社から入手可能）も含んでもよい。
【００９８】
〔フレキソ印刷用途〕
接着剤組成物の実施形態は、不活性樹脂及び／又はオリゴマの濃度を上げて粘度を約１００〜３０００ｃｐｓ、好ましくは約４００〜２０００ｃｐｓとすることにより、フレキソ印刷によるフォイル加工用に使用することができる。
【００９９】
不活性樹脂は、アクリル樹脂、メタクリル樹脂、アクリレート樹脂、メタクリレート樹脂、尿素−アルデヒド樹脂、ロジンエステル樹脂、セルロース樹脂、ポリエステル樹脂、アルデヒド樹脂、エポキシ樹脂、塩化ビニル共重合体、メラミンホルムアルデヒド樹脂、ポリウレタン樹脂、ポリイミド樹脂、アルキド樹脂及びフタル酸樹脂のうちの１種類又はそれ以上であってもよい。これらのうち、接着剤／塗装／インク業界でより一般的に使用されるのは、アクリル樹脂、アクリレート樹脂、メタクリレート樹脂、アルデヒド樹脂、ビニル樹脂、ロジンエステル樹脂、セルロース樹脂及び炭化水素樹脂である。
【０１００】
不活性樹脂は、ガラス転移温度（Ｔｇ）が−４０℃〜３００℃、好ましくは１０℃〜１５０℃、より好ましくは２０℃〜１００℃であり、分子量が約２０００〜３０００００ｇ／ｍｏｌ、好ましくは約１００００〜２０００００ｇ／ｍｏｌ、より好ましくは約２００００〜１０００００ｇ／ｍｏｌでなければならない。
【０１０１】
不活性樹脂は、樹脂組成物の重量（すなわち、接着剤に配合されるオリゴマと不活性樹脂の合計）に対して０〜１００％、好ましくは５０％〜１００％、より好ましくは８０〜１００％の量で存在することができる。
【０１０２】
接着剤組成物中に存在する不活性樹脂組成物の総量は、接着剤組成物の重量対して約０〜４５％、好ましくは５％〜３０％、より好ましくは８％〜２０％である。
【０１０３】
〔オリゴマ〕
オリゴマは、エポキシ（メタ）アクリレート、ポリエステル（メタ）アクリレート、ポリエーテル（メタ）アクリレート及びポリウレタン（メタ）アクリレートのうちの１種類又はそれ以上であってもよい。
【０１０４】
上記のうち、好適に用いられるオリゴマは、分子量が約１０００００ｇ／ｍｏｌ未満であり、室温における粘度が約１０００００ｃｐｓ未満のポリウレタンアクリレート、ポリエステルアクリレート、ポリエーテルアクリレート及びエポキシアクリレートである。好適なオリゴマは、分子量が約７５０００ｇ／ｍｏｌ未満であり、室温における粘度が約５００００ｃｐｓ未満のポリウレタンアクリレートである。更に好適なオリゴマは、分子量が約２００００ｇ／ｍｏｌ未満であり、室温における粘度が２００００ｃｐｓ未満のポリウレタンアクリレートである。
【０１０５】
接着剤に含まれるオリゴマは、１種類のアクリレート樹脂とすることも、２種類以上のアクリレート樹脂の組み合わせとすることもできる。これらは、ガラス転移温度（Ｔｇ）が、約−３５℃〜約２５０℃、好ましくは約１０℃〜１２０℃、より好ましくは約２０℃〜１００℃でなければならない。
【０１０６】
オリゴマは、樹脂組成物の重量（すなわち、接着剤に配合されるオリゴマと不活性樹脂の合計量）に対して０〜１００％、好ましくは５０％〜１００％、より好ましくは８０〜１００％の量で存在することができる。
【０１０７】
接着剤組成物中に存在する低官能性オリゴマの総量は、接着剤組成物の重量に対して約０〜４５％、好ましくは５％〜３０％、より好ましくは８％〜２０％である。
【実施例１】
【０１０８】
以下の実施例は例示のみの目的で示されるものであって、いかなる形でも特許請求の対象を限定するものとして解釈されるべきではない。
〔実施例１：ＵＶ硬化型熱活性化インクジェット接着剤〕
（１）ＵＶ硬化型熱活性化インクジェット接着剤の実施形態における配合と硬化特性
多くの不活性樹脂は、粉末又はペレットの形態となっている。接着剤の調製をしやすくするため、これらの樹脂を適切なモノマに溶かし、均一な溶液を形成することができる。不活性樹脂（この例では、Ｄｉａｎａｌ ＢＲ−１０６を３０ｇ）を安定剤（この例では、Ｇｅｎｏｒａｄ １６を１ｇ）と共に、単官能モノマ（この例では、ＢＡＳＦ社製Ｌａｒｏｍｅｒ ＴＢＣＨ １０５を６９ｇ）を入れた２００ｍｌの鉄製容器に投入した。この混合物を、均質な樹脂溶液が形成されるまで、６０〜９０℃で約２〜４時間（１０００ｒｐｍ〜２５００ｒｐｍで）撹拌しながら混合した。
使用した活性樹脂溶液は、Ｄｉａｎａｌ ＢＲ−１０６樹脂の３０％溶液である。Ｄｉａｎａｌ ＢＲ−１０６樹脂自体は、分子量６００００、ガラス転移温度（Ｔｇ）５８℃のｎ−ブチルメタクリレート共重合体（ＤＡＩ社製）である。
ＵＶ硬化型接着剤は、以下の表１に示す配合で調製した。特に明記しない限り、全ての量は重量パーセント（ｗｔ％）である。配合する各成分を、１００ｍｌのプラスチック容器に入れた。容器に蓋をして密閉し、均質な接着剤溶液が形成されるまで２５００ｒｐｍで混合した。均質な接着剤溶液を０．５μｍマイクロフィルターでろ過し、不溶解粒子を除去した。溶液の粘度は、Ｐｏｌｙｓｔａｔ Ｃｏｌｅ−ＰａｒｍｅｒのＢｒｏｏｋｆｉｅｌｄ ＤＶ−Ｅ粘度計を用い、２５℃と４５℃でそれぞれ記録した。
その後、接着剤組成物を、マイヤーロッド８番を用いて２０ｇｓｍ（グラム／平方メートル）の塗布量で供給して両面コーティング紙（Ｐｒｏｄｕｃｔｏｌｉｔｈ Ｃ２Ｓ）上に印刷した。印刷した接着剤を、３００ｗ／インチのＵＶランプを備えたＡＭＳ（ＡＩＲ Ｍｏｔｉｏｎ Ｓｙｓｔｅｍ）社製ＵＶ硬化装置によりＵＶ硬化した。硬化直後と硬化後３０分の両段階でプリント柄に指で触れることにより、その表面粘着性を評価した。表面粘着性のない硬化したプリント柄となるのに要した線量を記録した。
紙基材への硬化フィルムの接着性は、インク塗料分野でよく認識されている接着性のテストである８１０テープテストで評価した。以下に結果を「合格」又は「不合格」で示す。「合格」は基材から接着剤の剥離がないことを示し、「不合格」は基材からの接着剤の剥離が１０％を超えることを示す。
表２の結果に示すように、本発明の接着剤は、線量３５０ｍｊ／ｃｍ２のＵＶ照射により硬化してほぼ表面粘着性がなくなることを示している。硬化した表面は、３０分以内に非粘着性となる。硬化したフィルムと８１０テープの接着は、満足なものであった。
【表１】
2020525620.tif 000002
【表２】
2020525620.tif 000003
上記明細書の教示の範囲内において他の不活性樹脂、オリゴマ、モノマ又は添加剤を使用又は含有させる、又は、やはり上記明細書の教示の範囲内においてこれら成分の比率を調整してテストを行ったとしても、即時に非粘着性表面を実現できることが確認されるであろう。組成の調整をすれば、即時に非粘着性表面とするのに必要な線量（ＵＶ−Ａ、ＵＶ−Ｂ及びＵＶ−Ｃの合計）を５０ｍＪ／ｃｍ２にまで低減できることが確認されるであろう。
上記のように調製され、硬化して表面粘着性のなくなった接着剤を有する基材（紙）を用い、箔押し試験を行った。
（２）ＵＶ硬化型熱活性化インクジェット接着剤の実験室試験における箔転写特性
テストを行った箔転写は、「オフライン」でのホットフォイル加工用途に関するものである。ラミネータＳＲＬ−２７００ ｐｌｕｓ（Ｓｉｒｃｌｅ Ｃｏｒｐ社製）を実験室内で操作し、「オフライン」のホットフォイル加工のシミュレーションを行った。まず、一片の冷たい箔ＣＦＲ−４Ｔ０３５（ＩＴＷ製）を、硬化して表面粘着性のない接着剤を有する紙基材上に配置した。次に、このサンドイッチ構造物（箔／硬化した接着剤／紙）をラミネータＳＲＬ−２７００ ｐｌｕｓに供給し、印圧ローラと熱ローラによって形成されたニップを通過させた。ニップにおいて約５ｐｓｉの印圧と約１０４℃／２２０°Ｆの高温で箔が基材としっかりと接触するように押し付けて箔の転写を行った。箔押し品質は、この試験条件下では満足なものであった。転写された箔は、許容範囲内の８１０テープ接着特性を示した。
同じ条件下で熱い箔（ＩＴＷ社製ＳＦＫ−１０６７）を箔押しした際にも、良好な箔転写品質が得られた。転写された熱い箔もまた、良好な８１０テープ接着特性も示した。
（３）インクジェットプロセスにおけるＵＶ硬化型熱活性化インクジェット接着剤の噴射、硬化及び箔転写特性
インクジェット印刷装置ＳＬＥＤ（Ｉｎｘ Ｉｎｔｅｒｎａｔｉｏｎａｌ社製）を用い、上記のＵＶ硬化型熱活性化インクジェット接着剤の噴射能力と硬化特性を評価した。この装置は、Ｘａａｒ１００２プリントヘッド（印刷対象の基材から３ｍｍの距離）と１００ｗ／インチのＵＶランプを備えている。プリンタは、５５００ＨＺで全てのノズルから噴射した場合に液滴サイズが最大（４２ピコリットル）となる。接着剤は、異なる温度（２５℃、４５℃及び６０℃）と異なる印刷解像度（３６０ｄｐｉ×１０８０ｄｐｉ、３６０ｄｐｉ×７２０ｄｐｉ及び３６０ｄｐｉ×３６０ｄｐｉ）の全てのテスト条件下で問題なく噴射された。
解像度３６０ｄｐｉ×１０８０ｄｐｉで紙（Ｍａｃｔａｃ社製ＴＴ９５０２熱転写紙）に所望の画像パターンで印刷されたＵＶ接着剤は、ＵＶ照射（１００ｗ／インチのランプで２回）で硬化し、ほぼ粘着性のない表面状態に達した。細い線、塗りつぶした四角や丸、型、会社のロゴを含む画像パターンであった。硬化した接着剤により、基板上に浮き彫り深さ約１５〜２０μｍの凸状の画像が形成された。
ホットフォイル加工は、ラミネータＳＲＬ−２７００（Ｓｉｒｃｌｅ Ｃｏｒｐ社製）を用いて行った。まず、冷たい箔（ＣＦＲ−４Ｔ０３５、ＩＴＷ製）を、硬化して表面粘着性のない接着剤を有する紙上に配置した。次に、サンドイッチ構造物（箔／硬化した接着剤／紙）をラミネータ供給し、印圧ローラ（約５ｐｓｉ）と熱ローラ（約１０４℃／２２０°Ｆ）の間のニップを通過させた。
その後、同じ条件下で熱い箔（ＩＴＷ社製ＳＦＫ−１０６７）の箔押しを行った。
転写された箔（冷たい箔と熱い箔の両方）の画質は、許容範囲内であった。「凸状の」鮮明な画像が、塗りつぶし領域と細かい模様の領域の両方で得られた。転写箔の模様は、８１０テープ接着特性も許容範囲内であった。
〔実施例２：ＬＥＤ硬化型熱活性化インクジェット接着剤〕
（１）ＬＥＤ硬化型熱活性化インクジェット接着剤の配合と硬化特性
ＬＥＤ硬化型熱活性化接着剤は、以下の表３に示す配合で調製した。これにも、Ｄｉａｎａｌ ＢＲ−１０６の不活性樹脂を使用した。ＬＥＤ硬化型熱活性化接着剤の調製は、ＵＶ硬化型熱活性化接着剤の調製に用いた方法と同じ方法で行った。接着剤の粘度は、Ｐｏｌｙｓｔａｔ Ｃｏｌｅ−ＰａｒｍｅｒのＢｒｏｏｋｆｉｅｌｄ ＤＶ−Ｅ粘度計を用い、２５℃と４５℃でそれぞれ記録した。
次に、ＬＥＤ硬化型接着剤を、マイヤーロッドバー８番を用いて両面コーティング紙（Ｐｒｏｄｕｃｔｏｌｉｔｈ Ｃ２Ｓ）上に印刷した。印刷した接着剤を、１７ｗ／ｃｍ ＬＥＤランプを備えたＡＭＳ（ＡＩＲ Ｍｏｔｉｏｎ Ｓｙｓｔｅｍ）社製ＬＥＤ硬化装置によりＵＶ硬化した。硬化直後と硬化後３０分の両段階でプリント柄に指で触れることにより、その表面粘着性を評価した。表面粘着性のない硬化したプリント柄となるのに要した線量を記録した。
紙基材への硬化フィルムの接着性は、８１０テープテストで評価した。以下に結果を「合格」又は「不合格」で示す。「合格」は基材から接着剤の剥離がないことを示し、「不合格」は基材からの接着剤の剥離が１０％を超えることを示す。
この結果（表４）、ＬＥＤ硬化型インクジェット接着剤が完全硬化するためには、長い帯域の化学線（主にＵＶ−Ａ２から）を５００ｍJ／ｃｍ２の線量で照射する必要があることが明らかとなった。完全硬化したフィルムと８１０テープの接着は、満足なものであった。
【表３】
2020525620.tif 000004
【表４】
2020525620.tif 000005
上記明細書の教示の範囲内において他の不活性樹脂、オリゴマ、モノマ又は添加剤を使用又は含有させる、又は、やはり上記明細書の教示の範囲内においてこれら成分の比率を調整してテストを行ったとしても、即時に非粘着性表面が得られることが確認されるであろう。また、テストを行ったとすれば、非粘着性表面とするのに必要な線量（ＵＶ−Ａ２の合計）を更に１００ｍＪ／ｃｍ２にまで低減できることが確認されるであろう。
硬化して表面粘着性のなくなった接着剤を有する基材を用い、以下に記載する箔押しを行った。
（２）ＬＥＤ硬化型熱活性化インクジェット接着剤の実験室試験における箔転写特性
箔転写は、ラミネータＳＲＬ−２７００（Ｓｉｒｃｌｅ Ｃｏｒｐ社製）を用いて行った。これは、箔転写がラミネータの熱ローラと印圧ローラにより実現されたため、金型を用いないホットフォイル加工のシミュレーションとなった。印圧ローラの圧力を約５ｐｓｉに事前設定し、熱ローラの温度は１４０°Ｆ〜３００°Ｆの範囲内で調整可能とした。
冷たい箔（ＣＦＲ−４Ｔ０３５、ＩＴＷ製）を、硬化した接着剤を有する紙基材上に配置した。次に、このサンドイッチ構造物（箔／硬化した接着剤／紙）をラミネータに供給し、印圧ローラと熱ローラの間のニップを通過させた。ニップにおいて約５ｐｓｉの印圧と約１０４℃又は２２０°Ｆの高温で箔が基材としっかりと接触するように押し付けて箔の転写を行った。箔押し品質は、この試験条件下では満足なものであった。転写された箔は、良好な８１０テープ接着特性を示した。
冷たい箔の転写に続き、同じ条件下で熱い箔（ＩＴＷ社製ＳＦＫ−１０６７）の箔押しを行った。熱い箔でも良好な箔転写品質が得られた。熱い箔も良好な８１０テープ接着特性を示した。
（３）インクジェットプロセスにおけるＬＥＤ硬化型熱活性化インクジェット接着剤の噴射、硬化及び箔転写特性
Ｉｎｘ Ｉｎｔｅｒｎａｔｉｏｎａｌ社製の印刷装置ＳＬＥＤを用い、ＬＥＤ硬化型熱活性化インクジェット接着剤の噴射能力と硬化特性を評価した。この装置は、Ｘａａｒ１００２プリントヘッド（印刷対象の基材から３ｍｍの距離）とＰｈｏｓｅｏｎ社製１６ｗ／ｃｍのＬＥＤランプ（基材から１０ｍｍの距離）を備えている。
プリンタは、５５００ＨＺで全てのノズルから噴射して液滴サイズが最大（４２ピコリットル）となった。接着剤は、室温での噴射、２５℃での噴射、４５℃での噴射及び６０℃での噴射の全ての試験条件で噴射することができた。印刷解像度を様々に変えることで、例えば、解像度３６０ｄｐｉ×１０８０ｄｐｉ、解像度３００ｄｐｉ×７２０ｄｐｉ、解像度３６０ｄｐｉ×３６０ｄｐｉとすることで、塗布量を調整できた。
解像度３６０ｄｐｉ×１０８０ｄｐｉで紙（Ｍａｃｔａｃ社製ＴＴ９５０２熱転写紙）に所望の画像パターンで印刷されたＬＥＤ接着剤は、ＬＥＤランプの電力（１６ｗ／ｃｍ）の７５％で出力した際に、１回の照射で硬化し、ほぼ粘着性のない表面状態に達した。細い線、塗りつぶした四角や丸、型、会社のロゴを含む画像パターンであった。
ホットフォイル加工は、ラミネータＳＲＬ−２７００（Ｓｉｒｃｌｅ Ｃｏｒｐ社製）を用いて行った。まず、冷たい箔（ＣＦＲ−４Ｔ０３５、ＩＴＷ製）を、硬化して表面粘着性のない接着剤を有する紙基材（Ｍａｃｔａｃ社製ＴＴ９５０２熱転写紙）上に配置した。次に、サンドイッチ構造物（箔／硬化した接着剤／紙）をラミネータ供給し、印圧ローラ（約５ｐｓｉ）と熱ローラ（約１０４℃／２２０°Ｆ）の間のニップを通過させた。
金型を用いないホットフォイル加工において、許容範囲内の画質が得られた。冷たい箔と熱い箔による「凸状の」画像パターンは、鮮明で滑らかなものであった。箔押し画像は、８１０テープ接着特性も望ましいものであった。
〔実施例３：ＥＢ硬化型熱活性化インクジェット接着剤〕
（１）ＥＢ硬化型熱活性化インクジェット接着剤の配合と硬化特性
本発明の実施形態に係るＥＢ硬化型熱活性化接着剤を、以下の表５に示す配合で調製した。ＥＢ硬化型熱活性化接着剤の調製は、上述したＵＶ硬化型熱活性化接着剤の調製に用いた方法と同じ方法で行った。接着剤の粘度は、Ｐｏｌｙｓｔａｔ Ｃｏｌｅ−ＰａｒｍｅｒのＢｒｏｏｋｆｉｅｌｄ ＤＶ−Ｅ粘度計を用い、２５℃と４５℃でそれぞれ記録した。
次に、ＥＢ硬化型接着剤を、マイヤーロッドバー８番を用いて両面コーティング紙（Ｐｒｏｄｕｃｔｏｌｉｔｈ Ｃ２Ｓ）上に印刷した。印刷した接着剤を、ＥＢ装置（Ｃｏｍｅｔ Ｔｅｃｈｎｏｌｏｇｉｅｓ ＵＳＡ Ｉｎｃ.社製）により硬化した。空隙、電圧、硬化速度は、それぞれ１０ｍｍ、１２５Ｋｖ、５０ｆｐｍに設定した。硬化チャンバ内の酸素濃度は、窒素流を適切に制御することにより２００ｐｐｍに維持した。硬化直後と硬化後３０分の両段階で硬化したプリント柄に指で触れることにより、その表面粘着性を評価した。表面粘着性のない硬化したプリント柄となるのに要した線量を記録した。
紙基材への硬化フィルムの接着性は、周知の８１０テープテストで評価した。以下に結果を「合格」又は「不合格」で示す。「合格」は基材から接着剤の剥離がないことを示し、「不合格」は基材からの接着剤の剥離が１０％を超えることを示す。
表６の結果に示すように、ＥＢ硬化型接着剤は、３０ＫＧｙの照射量で完全硬化した。完全硬化した接着剤フィルムと８１０テープの接着は良好であった。
【表５】
2020525620.tif 000006
【表６】
2020525620.tif 000007
上記明細書の教示の範囲内において他の不活性樹脂、オリゴマ、モノマ又は添加剤を使用又は含有させる、又は、やはり上記明細書の教示の範囲内においてこれら成分の比率を調整してテストを行ったとしても、即時に非粘着性表面を実現できることが確認されるであろう。上記教示の範囲内において適切な配合の変更を行うことにより、非粘着性表面とするのに必要な照射線量を更に１０ＫＧｙにまで低減できることが確認されるであろう。
上述した硬化して表面粘着性のなくなった接着剤を有する基材を用い、箔押しを行った。
（２）ＥＢ硬化型熱活性化インクジェット接着剤の実験室試験における箔転写特性
箔転写は、ラミネータＳＲＬ−２７００ ｐｌｕｓ（Ｓｉｒｃｌｅ Ｃｏｒｐ社製）を用いて行った。冷たい箔ＣＦＲ−４Ｔ０３５（ＩＴＷ製）を、硬化して表面粘着性のない接着剤を有する紙基材上に配置した。次に、サンドイッチ構造物（箔／硬化した接着剤／紙）をラミネータに供給し、印圧ローラと熱ローラの間のニップを通過させた。約５ｐｓｉの印圧と約１０４℃又は２２０°Ｆの高温で箔の転写を行った。箔の品質は、この試験条件下では満足なものであった。転写された箔は、良好な８１０テープ接着特性を示した。
冷たい箔の転写に続き、同じ条件下で熱い箔（ＩＴＷ社製ＳＦＫ−１０６７）の箔押しを行った。熱い箔でも良好な箔転写品質が得られた。紙基材に転写された熱い箔も良好な８１０テープ接着特性を示した。
（３）インクジェットプロセスにおけるＥＢ硬化型熱活性化インクジェット接着剤の噴射、硬化及び箔転写特性
上記ＥＢ硬化型組成物の噴射能力と硬化特性を、ＵＶ及びＬＥＤ硬化型組成物について説明したように評価すれば、金型を用いないホットフォイル加工において、許容範囲内の画質を得ることができることが確認されるであろう。
以下の特許請求の範囲を含む本発明の実施形態で使用される用語「ａ」、「ａｎ」及び「ｔｈｅ」及び類似の対象用語は、特に指示がない限り、あるいは、文脈により明らかに矛盾しない限り、単数形及び複数形の両方を含むと解釈されるものとする。数値範囲の記述は、特に明記しない限り、その範囲内にある個々の値を個別に言及する省略表現として提供されることが意図されおり、個々の値は本明細書に個々に記載されているものとみなして明細書に組み込まれる。本明細書に記載される全ての方法は、特に指示がない限り、あるいは、文脈により明らかに矛盾しない限り、任意の適切な順序で行うことができる。全ての実施例又は典型例の使用は、本発明の実施形態を理解し易くするために役立てることを意図しており、特に主張されない限り、本発明の範囲に対する限定に使用することは意図していない。明細書中のいずれ用語についても、クレームされていない要素が本発明の実施形態の実施に不可欠であるかのように解釈されるべきではない。示された実施形態は例示にすぎず、本発明の範囲を限定するものとして解釈されるべきではないことを理解されたい。
【国際調査報告】
2020525620.tif 000008
2020525620.tif 000009
2020525620.tif 000010